(57)【特許請求の範囲】
【請求項１】
第一成分として一般式（１）：
【化１】
0005510617.tif 000100
（上記一般式（１）中、ｎおよびｍはそれぞれ独立して、ｎ≦ｍを満たす正の整数である。）で表される化合物の群から少なくとも一つと、
第二成分として一般式（２）：
【化２】
0005510617.tif 000101
（上記一般式（２）中、Ｒ１およびＲ２はそれぞれ独立して、炭素原子数１〜１５個のアルキル基である。）で表される化合物の群から少なくとも一つと、
第三成分として一般式（３）：
【化３】
0005510617.tif 000102
（上記一般式（３）中、Ｒ３およびＲ４はそれぞれ独立して、炭素原子数１〜１５個のアルキル基、炭素原子数２〜１５個のアルケニル基および炭素原子数１〜１５個のアルコキシ基からなる群から選択される一つの基である。）で表される化合物の群から少なくとも一つと、
更に一般式（VI-a-1）：
【化４】
0005510617.tif 000103
（上記一般式（VI-a-1）中、Ｒ６ａ及びＲ６ｂはそれぞれ独立して、炭素原子数１〜５のアルキル基、炭素原子数２〜５のアルケニル基、炭素原子数１〜８のアルコキシ基又は炭素原子数２〜８のアルケニルオキシ基である。）で表される化合物の群から少なくとも一つと、
更に一般式（５．１）：
【化５】
0005510617.tif 000104
で表される化合物を含み、上記一般式（１）で表される化合物を５〜３５質量％含有することを特徴とする液晶組成物。
【請求項２】
第四成分として一般式（４）：
【化６】
0005510617.tif 000105
（上記一般式（４）中、Ｒ５およびＲ６はそれぞれ独立して、炭素原子数１〜１５個のアルキル基、炭素原子数２〜１５個のアルケニル基および炭素原子数１〜１５個のアルコキシ基からなる群から選択される一つの基であり、ただし上記一般式（１）は除く。）で表される化合物の群から少なくとも一つをさらに含む、請求項１に記載の組成物。
【請求項３】
前記Ｒ３が炭素原子数１〜１５個のアルキル基であり、かつ前記Ｒ４が炭素原子数１〜１５個のアルコキシ基である、請求項１または２に記載の組成物。
【請求項４】
第五成分として下記一般式（５）：
【化７】
0005510617.tif 000106
（上記一般式（５）中、ＲＬ１およびＲＬ２はそれぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２およびＢＬ３はそれぞれ独立して、以下の（ａ）および（ｂ）からなる群から選択される基であり、
（ａ）１，４−シクロヘキシレン基（この基中に存在する１個の−ＣＨ２−又は隣接していない２個以上の−ＣＨ２−は−Ｏ−に置き換えられてもよい。）
（ｂ）１，４−フェニレン基（この基中に存在する１個の−ＣＨ＝又は隣接していない２個以上の−ＣＨ＝は−Ｎ＝に置き換えられてもよい。）
前記（ａ）および前記（ｂ）に表される基に含まれる水素原子は、それぞれ独立してシアノ基、塩素原子又はフッ素原子で置換されても良く、
ＬＬ１およびＬＬ２はそれぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良いが、一般式（１）で表される化合物および一般式（２）で表される化合物および一般式（３）で表される化合物および一般式（４）で表される化合物および一般式（VI-a-1）で表される化合物および一般式（５．１）で表される化合物を除く。）
で表される化合物の群から少なくとも一つをさらに含む、請求項１〜３のいずれか１項に記載の液晶組成物。
【請求項５】
第六成分として下記一般式（６）：
【化８】
0005510617.tif 000107
（上記一般式（６）中、ＲＸ１およびＲＸ２はそれぞれ独立して、炭素原子数１から１０のアルキル基、炭素原子数１から１０のアルコキシ基又は炭素原子数２から１０のアルケニル基を表し、これらの基中に存在する１個のメチレン基又は隣接していない２個以上のメチレン基は−Ｏ−又は−Ｓ−に置換されていても良く、またこれらの基中に存在する１個又は２個以上の水素原子は塩素原子および／又はフッ素原子に置換されても良く、
ｕおよびｖはそれぞれ独立して、０、１又は２を表すが、ｕ＋ｖは２以下であり、
ＭＸ１、ＭＸ２およびＭＸ３はそれぞれ独立して、以下の（ａ）および（ｂ）からなる群から選択され、
（ａ）トランス−１，４−シクロへキシレン基（この基中に存在する１個のメチレン基又は隣接していない２個以上のメチレン基は−Ｏ−又は−Ｓ−に置き換えられてもよい）、
（ｂ）１，４−フェニレン基（この基中に存在する１個の−ＣＨ＝又は隣接していない２個以上の−ＣＨ＝は−Ｎ＝に置き換えられてもよい。）
前記（ａ）又は前記（ｂ）に示す基に含まれる水素原子は、それぞれシアノ基、フッ素原子、トリフルオロメチル基およびトリフルオロメトキシ基からなる群から選択される基により置換されていても良いが、ＭＸ２および／又はＭＸ３が複数存在する場合は、それらは同一でも良く異なっていても良く、
ＬＸ１、ＬＸ２およびＬＸ３はそれぞれ独立して単結合、−ＣＯＯ−、−ＯＣＯ−、−ＣＨ２ＣＨ２−、−（ＣＨ２）４−、−ＯＣＨ２−、−ＣＨ２Ｏ−、−ＯＣＦ２−、−ＣＦ２Ｏ−，−ＣＨ＝ＣＨ−又は−Ｃ≡Ｃ−を表し、ＬＸ１および／又はＬＸ３が複数存在する場合は、それらは同一でも良く異なっていても良く、
ＸＸ１およびＸＸ２はそれぞれ独立してトリフルオロメチル基、トリフルオロメトキシ基又はフッ素原子を表すが、Ｘ３１およびＸ３２の何れか一つはフッ素原子を表す。ただし、前記一般式（１）〜一般式（５）で表される化合物および一般式（VI-a-1）で表される化合物を除く。）
で表される化合物の群から少なくとも一つをさらに含む、請求項１〜４のいずれか１項に記載の液晶組成物。
【請求項６】
重合性モノマーをさらに含有する、請求項１〜５のいずれか１項に記載の液晶組成物。
【請求項７】
請求項１〜５のいずれか１項に記載の液晶組成物を用いた液晶表示素子。
【請求項８】
請求項７に記載の液晶表示素子を用いた液晶ディスプレイ。
【発明の詳細な説明】
【技術分野】
【０００１】
本発明は液晶組成物、さらに当該液晶組成物を使用した液晶表示素子に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いたＶＡ（以下、垂直配向とも称する）型やＩＰＳ（イン・プレーン・スイッチング）型等がある。これらの液晶表示素子に用いられる液晶組成物は水分、空気、熱、光などの外的要因に対して安定であること、また、室温を中心としてできるだけ広い温度範囲で液晶相を示し、低粘性であり、かつ駆動電圧が低いことが求められる。さらに液晶組成物は、個々の表示素子に対して誘電率異方性（Δε）や屈折率異方性（Δｎ）等の物性値を最適な値とするために、数種類から数十種類の化合物から構成されている。【０００３】
例えば、液晶ＴＶ等に広く用いられるＶＡ型は、負のΔεを備えた液晶組成物を一般的には使用されており、ＰＣモニター等に使用されているＴＮ型やタッチパネル等に広く用いられているＩＰＳ型には主に正のΔεを備えた液晶組成物を一般的には使用されている。当然のことながら、これらＩＰＳ型やＶＡ型に限らず全ての駆動方式において低電圧駆動、高速応答、広い動作温度範囲を示す液晶組成物が求められている。このような要求に応えるために、絶対値が大きいΔεと、小さい粘度（η）と、高いネマチック相−等方性液体相転移温度（Ｔｎｉ）とを備えた液晶組成物が必要とされる。【０００４】
さらに、Δｎとセルギャップ（ｄ）との積であるΔｎ×ｄの設定から、液晶組成物のΔｎをセルギャップに合わせて適当な範囲に調節する必要がある。加えて液晶表示素子をテレビ等へ応用する場合においては高速応答性が重視されるため、γ１の小さい液晶組成物が要求される。現状としては、比較的分子量が小さく誘電的に中性な化合物を液晶組成物に添加することで液晶組成物全体の粘度を低下させることで高速応答性を担保している。【０００５】
しかしながら、特許文献１によれば、高速応答性を担保するために添加される誘電的に中性な化合物は、テレビにおける画像の焼き付き現象（又は焦げ付き現象とも称し、線残像および面残像も含む）などの原因となることを開示している（特許文献１の段落「００２０」、「００２１」参照）。すなわち当該特許文献１によれば、中性のアルケニル化合物を液晶組成物に使用すると、配向層との間の相互作用により画像が固着する問題が生じるため、かかる問題を解決するために両端にアルキル基を備えたビシクロヘキシル−（ベンゼン）骨格（特許文献１  式（Ｉ）参照）を液晶組成物の必須成分とすることで、長時間の動作後に画像の固着を有さないか又は著しく低減する効果を奏するとしている。【０００６】
また、誘電的に中性な化合物を含む系における他の焼き付けを抑制・防止する技術としては、例えば特許文献２が挙げられる。当該特許文献２は、エーテル結合を介してベンゾピラン環と、シクロヘキサン環とが結合した骨格を備えたフッ素含有化合物（特許文献２  一般式（Ｉ）参照）および誘電率異方性を示さない中性化合物を必須成分とする組成物を開示している。また当該特許文献２によれば、前記シクロヘキシル環を１個含む前記フッ素含有化合物の含量を制限し、又は末端基にアルケニル基を有する中性化合物の含量を制限することによって、液晶組成物とイオン不純物との反応を減らすことができるとしている。
【先行技術文献】
【特許文献】
【０００７】
【特許文献１】特表２０１２−５１３４８３号
【特許文献２】特開２００８−１４４１３５号
【発明の概要】
【発明が解決しようとする課題】
【０００８】
上記特許文献１および上記特許文献２の技術はいずれも誘電的に中性な化合物を液晶組成物に添加する際に、末端基にアルケニル基を有する中性化合物の含量や種類を制限することで画像の焼き付きや残像の問題を解決している。特に特許文献２の発明では、液晶層に多量のイオン不純物が含まれると、電界生成電極の境界のような特定部分に平面移動した当該イオン不純物が集中し易いため、このようなイオン不純物が集中している部分が、外部から残像として視認されるという問題を解決するものである。そのため、当該特許文献２の発明では、液晶組成物全体における１個のシクロヘキサン環を備えたフッ素含有化合物の含量だけではなく、末端基にアルケニル基を有する中性化合物の含量までも制限することで、特許文献２に係る液晶組成物では約２４００時間を超えても線残像が発現されなかったことを確認している（特許文献２  段落「００４１」、段落「００５２」〜「００５４」）。【０００９】
また、特許文献１には線残像などの焼き付けに関する実験データはないものの、当該特許文献１の段落「００２０」〜「００２３」において、短い応答時間を達成する反面、焦げ付きなどの信頼性に関する問題が頻発する化合物の例として末端基にアルケニル基を有する中性化合物が列挙されている。さらに、当該特許文献１の実験例では必須の成分である両端にアルキル基が結合したビシクロヘキシル−（ベンゼン）化合物が２６〜４６％含む組成物を開示している。この成分は、特許文献１の液晶組成物においても（３）および（５）として含まれている。【００１０】
しかしながら、前記特許文献１および特許文献２のように両端にアルキル基が結合したビシクロヘキシル−（ベンゼン）化合物を液晶組成物に添加すると低温保存が悪く、当該ビシクロヘキシル−（ベンゼン）化合物自体が揮発してしまうという新たな問題が生じることが確認された。【００１１】
ここでいう「低温保存性」とは、固相から液晶相への転移温度近傍の低温条件下において、液晶性組成物や液晶性化合物がネマチック相を保持し続けることができる時間をいい、どれだけ長い時間ネマチック相を保持し続けることができるかという指標を言う。例えば、このような低温保存性の測定方法の一例としては、固体や結晶の析出が見られないことを顕微鏡や吸光度などで確認する方法がある。【００１２】
一般に液晶組成物は、上述したように複数の液晶性化合物の混合物であり、標準状態（ＳＡＴＰ）における各々の液晶性化合物単体は、液晶相とは限らず、他の液晶性化合物との混合により、凝固点降下に従い液晶相を示すものである。そのため、結晶からネマチック相への相転移温度付近の低温域では過冷却によりかろうじてネマチック相を保っている液晶組成物も存在する。結晶からネマチック相への相転移温度付近の低温雰囲気下に、このような液晶組成物を長く放置すると、固体や結晶の析出やスメクチック相の発現により、液晶表示素子の用途には適さなくなるという低温保存性に関する問題が生じる。【００１３】
そこで本発明に係る液晶組成物は、このような低温保存の問題を解決すること、および／又はビシクロヘキシル−（ベンゼン）骨格の揮発性を低減することを目的とする。【００１４】
本発明者は、上記課題を解決するために、鋭意研究を行った結果、一般式（１）および一般式（２）の液晶組成物を用いることにより、低温保存の問題を解決するできることを見出し、本発明を完成させた。【００１５】
すなわち、本発明に係る液晶組成物は、第一成分として一般式（１）：【００１６】
【化１】
0005510617.tif 000002
【００１７】
（上記一般式（１）中、ｎおよびｍは、それぞれ独立して、ｎ≦ｍを満たす正の整数である。）で表される化合物の群から少なくとも一つと、
第二成分として一般式（２）：【００１８】
【化２】
0005510617.tif 000003
【００１９】
（上記一般式（２）中、Ｒ１およびＲ２はそれぞれ独立して、炭素原子数１〜１５個のアルキル基である。）で表される化合物の群から少なくとも一つと、を含むことを特徴とする。
【図面の簡単な説明】
【００２０】
【図１】図１は、液晶表示素子の構成を模式的に示す図である。
【図２】図２は、当該図１における基板上に形成された薄膜トランジスタを含む電極層３のＩＩ線で囲まれた領域を拡大した平面図である。
【図３】図３は、図２におけるＩＩＩ−ＩＩＩ線方向に図１に示す液晶表示素子を切断した断面図である。
【図４】図４は、図３におけるＩＶの領域である薄膜トランジスタを拡大した図である。
【発明を実施するための形態】
【００２１】
本発明の第一は、第一成分として一般式（１）：
【００２２】
【化３】
0005510617.tif 000004
【００２３】
（上記一般式（１）中、ｎおよびｍは、それぞれ独立して、ｎ≦ｍを満たす正の整数である。）で表される化合物の群から少なくとも一つと、
第二成分として一般式（２）：
【００２４】
【化４】
0005510617.tif 000005
【００２５】
（上記一般式（２）中、Ｒ１およびＲ２はそれぞれ独立して、炭素原子数１〜１５個のアルキル基である。）で表される化合物の群から少なくとも一つと、を含むことを特徴とする液晶組成物である。
【００２６】
本発明に係る液晶組成物では、上記一般式（１）および一般式（２）を含むことにより低温保存が向上する。一般に対称性が高い分子は、結晶性が高く、溶解性が低い傾向にある。したがって、上記一般式（１）の液晶分子の両端のアルキル基がｎ≦ｍの条件を満たすと、一般式（１）で示される化合物はその中心よりベンゼン環側の分子量が大きくなるため、対称性が崩れる（あるいは、分子の重心位置がベンゼン環側に偏る）ことから結晶性が低下すると考えられる。一方、一般式（２）で示す化合物の中心骨格は、ベンゼン環が連結した構造であるため、当該一般式（２）の末端構造に関わらず、中心骨格の対称性が高いので、結晶化しやすい傾向があると考えられる。そのため、一般式（１）の対称性が適度に低くなると、一般式（２）の化合物の結晶化を抑制し、液晶組成物の溶解性を向上することができると考えられる。一方、対称性を極度に損ねる場合（ｎ＜＜ｍ）は液晶性を示さなくなる虞があると考えられる。そのため、一般式（１）において、ｍとｎとの差（ｍ−ｎ）は、好ましくは０〜５、より好ましくは０〜３、更に好ましくは０〜２、特に好ましくは０〜１である。
【００２７】
また、当該ｍとｎとの差が大きすぎる（例えば、ｍとｎとの差が５超である）と対称性が崩れすぎて、結晶性ばかりでなく液晶性さえも損ない、ただの液体になってしまい、液晶相発現温度の大幅な低下を招く虞が高くなる。
【００２８】
本発明に係る液晶組成物において、一般式（１）で表される第一成分および一般式（２）で表される第二成分を必須として含むものであり、必要に応じて、第三成分、第四成分、第五成分、第六成分、第七成分ならびに重合性モノマーおよび添加剤などの他の成分からなる群から選択される少なくとも１種をさらに本発明に係る液晶組成物に含んでもよい。具体的には、本発明に係る液晶組成物は、一般式（１）および一般式（２）で表される化合物を必須の成分とするものであり、更に必要に応じて後述の一般式（３）〜一般式（６）ならびに後述の一般式（ＶＩＩ−Ａ）および一般式（ＶＩＩ−Ｂ）で表される化合物からなる群から選択される少なくとも１種を含有することができる。
【００２９】
当該液晶組成物中に含有する一般式（１）、一般式（２）、一般式（３）〜一般式（６）ならびに一般式（ＶＩＩ−Ａ）および一般式（ＶＩＩ−Ｂ）で表される液晶性を示す化合物の合計含有量は、下限値として６０質量％が好ましく、６５質量％が好ましく、７０質量％が好ましく、７５質量％が好ましく、８０質量％が好ましく、８５質量％が好ましく、９０質量％が好ましく、９２質量％が好ましく、９５質量％が好ましく、９８質量％が好ましく、９９質量％が好ましく、上限値としては１００質量％が好ましく、９９．５質量％が好ましい。
【００３０】
そのため、本発明に係る液晶組成物における添加剤（酸化防止剤、ＵＶ吸収剤など）は１００ｐｐｍ〜１質量％であることが好ましい。また、本発明に係る液晶組成物における重合性モノマーは、５００ｐｐｍ〜１０質量％であることが好ましい。
【００３１】
本発明に係る液晶組成物の誘電率異方性Δεの値は、２５℃において、−２．０から−６．０であることが好ましく、−２．５から−５．０であることがより好ましく、−２．５から−４．０であることが特に好ましいが、更に詳述すると、誘電率異方性Δεの値が−２．５〜−３．４の範囲であると応答速度の観点で好ましい。
【００３２】
本発明に係る液晶組成物の屈折率異方性Δｎの値は、２５℃において、０．０８から０．１３であることが好ましいが、０．０９から０．１２であることがより好ましい。更に詳述すると、薄いセルギャップ（セルギャップ３．４μｍ以下）に対応する場合は約０．９から約０．１２程度であることが好ましく、厚いセルギャップ（セルギャップ３．５μｍ以上）に対応する場合は約０．０８から約０．１程度であることが好ましい。
【００３３】
本発明に係る液晶組成物の回転粘度（γ１）の上限値は、１５０（ｍＰａ・ｓ）以下が好ましく、１３０（ｍＰａ・ｓ）以下がより好ましく、１２０（ｍＰａ・ｓ）以下が特に好ましい。一方、当該回転粘度（γ１）の下限値は、２０（ｍＰａ・ｓ）以上が好ましく、３０（ｍＰａ・ｓ）以上がより好ましく、４０（ｍＰａ・ｓ）以上が更に好ましく、５０（ｍＰａ・ｓ）以上がより更に好ましく、６０（ｍＰａ・ｓ）以上がさらにより好ましく、７０（ｍＰａ・ｓ）以上が特に好ましい。
【００３４】
本発明に係る液晶組成物では、回転粘度と屈折率異方性の関数であるＺが特定の値を示すことが好ましい。
【００３５】
【数１】
0005510617.tif 000006
【００３６】
（上記数式中、γ１は回転粘度を表し、Δｎは屈折率異方性を表す。）
Ｚは、１３０００以下が好ましく、１２０００以下がより好ましく、１１０００以下が特に好ましい。
【００３７】
本発明に係る液晶組成物は、アクティブマトリクス表示素子に使用する場合においては、１０１１（Ω・ｍ）以上の比抵抗を有することが必要であり、１０１２（Ω・ｍ）が好ましく、１０１３（Ω・ｍ）以上がより好ましい。
【００３８】
本発明に係る液晶組成物はネマチック相−等方性液体相転移温度（ＴＮＩ）を幅広い範囲で使用することができるものであるが、当該相転移温度（ＴＮＩ）は、６０〜１２０℃であることが好ましく、７０〜１１０℃がより好ましく、７５〜１００℃が特に好ましい。
【００３９】
以下、本発明に係る液晶組成物に含まれうる各成分について詳説する。
【００４０】
本発明に係る液晶組成物において、一般式（１）で表される第一成分を必須とするものである。以下、一般式（１）で表される第一成分について説明する。
【００４１】
本発明に係る第一成分は、以下の一般式（１）：
【００４２】
【化５】
0005510617.tif 000007
【００４３】
（上記一般式（１）中、ｎおよびｍは、それぞれ独立して、ｎ≦ｍを満たす正の整数である。）で表される化合物である。
【００４４】
第一成分として、一般式（１）で表される化合物を含むと低温での溶解性、高い転移点、適度なΔεとΔｎを満たす液晶組成物を提供できる。
【００４５】
上記一般式（１）において、ｎは、１以上７以下の整数であることが好ましく、２以上６以下の整数であることがより好ましく、２上５以下の整数であることが更に好ましく、２以上４以下の整数であることが特に好ましい。
【００４６】
また、上記一般式（１）中、ｍは、１以上６以下の整数であることが好ましく、２以上６以下の整数であることがより好ましく、２以上５以下の整数であることが更に好ましく、２以上４以下の整数であることが特に好ましい。
【００４７】
ｎが１以上５以下の整数であり、ｍが１以上５以下の整数であって、かつｎ≦ｍの条件を満たすと、液晶分子の重心位置がずれることにより結晶性が低下し、溶解性が増大するという理由で好ましい。
【００４８】
さらに、上記一般式（１）において、ＣｎＨ２ｎ＋１−およびＣｍＨ２ｍ＋１−で示されるアルキル基は、直鎖状又は分岐状が好ましく、直鎖状がより好ましい。
【００４９】
本発明に係る液晶組成物における第一成分の含有量は、当該液晶組成物の使用態様・使用目的だけでなく他の成分との関係で適宜選択されるものであるため、当該液晶組成物に含まれる第一成分の含有量の好適範囲は実施形態によってそれぞれ別個独立していることが好ましい。本発明に係る液晶組成物において、第一成分の含有量の下限値は、本発明の液晶組成物の総量（１００質量％）に対して、例えば本発明の一つの実施形態としては１質量％である。本発明の他の別の実施形態では５質量％である。あるいは本発明の別の実施形態では１０質量％である。また、本発明の別の実施形態では２０質量％である。さらに、本発明の別の実施形態では３０質量％である。さらに、本発明の別の実施形態では４０質量％である。さらに、本発明の別の実施形態では５０質量％である。さらに、本発明の別の実施形態では５５質量％である。さらに、本発明の別の実施形態では６０質量％である。さらに、本発明の別の実施形態では６５質量％である。さらに、本発明の別の実施形態では７０質量％である。さらに、本発明の別の実施形態では７５質量％である。さらに、本発明の別の実施形態では８０質量％である。
【００５０】
さらに、本発明に係る液晶組成物において、第一成分の含有量の上限値は、本発明の液晶組成物の総量に対して、例えば本発明の一つの形態では９５質量％である。また、本発明の別の実施形態では８５質量％である。さらに、本発明の別の実施形態では７５質量％である。さらに、本発明の別の実施形態では６５質量％である。さらに、本発明の別の実施形態では５５質量％である。さらに、本発明の別の実施形態では４５質量％である。さらに、本発明の別の実施形態では３５質量％である。さらに、本発明の別の実施形態では２５質量％である。
【００５１】
本発明の液晶組成物において、一般式（１）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【００５２】
また、本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【００５３】
本発明に係る第一成分において、一般式（１）で表す化合物同士の組み合わせ可能な種類は特に制限は無く、低温での溶解性、転移温度、電気的な信頼性、複屈折率などの所望の性能に応じて適宜組み合わせて使用する。第一成分として使用する一般式（１）の化合物の種類は、例えば本発明の一つの実施形態としては、第一成分が１種類の一般式（１）で表される化合物である。あるいは本発明の別の実施形態では第一成分が２種類の一般式（１）で表される化合物である。また、本発明の別の実施形態では第一成分が３種類の一般式（１）で表される化合物である。さらに、本発明の別の実施形態では第一成分が４種類の一般式（１）で表される化合物である。さらに、本発明の別の実施形態では第一成分が５種類の一般式（１）で表される化合物である。さらに、本発明の別の実施形態では第一成分が６種類の一般式（１）で表される化合物である。さらに、本発明の別の実施形態では第一成分が７種類の一般式（１）で表される化合物である。さらに、本発明の別の実施形態では第一成分が８種類の一般式（１）で表される化合物である。さらに、本発明の別の実施形態では第一成分が９種類の一般式（１）で表される化合物である。さらに、本発明の別の実施形態では第一成分が１０種類以上の一般式（１）で表される化合物を含む系である。
【００５４】
本発明に係る一般式（１）で表される化合物の誘電率異方性（Δε）の下限値は、一つの実施形態では−１０であり、別の実施形態では−８である。さらに別の実施形態では−６であり、さらに別の実施形態では−１２である。またさらに別の実施形態では−１４であり、またさらに別の実施形態では−４である。また一方、一般式（１）で表される化合物からなる液晶組成物の誘電率異方性（Δε）の上限値は、一つの実施形態では０であり、別の実施形態では＋１である。さらに別の実施形態では−１であり、さらに別の実施形態では−２である。またさらに別の実施形態では２であり、またさらに別の実施形態では−０．５である。
【００５５】
本発明に係る第一成分の好ましい形態は、前記一般式（１）で表される化合物（前記一般式（１）中、ｎおよびｍはそれぞれ独立して、ｎが２〜５の整数、ｍが２〜５の整数であって、ｎ≦ｍである。）の中から、１〜３種類の異なる化合物を混合したものである。また、その際、本発明に係る第一成分全体の質量比は、液晶組成物全体に対して７質量％超１８質量％以下が特に好ましい。
【００５６】
また、本発明に係る一般式（１）で表される化合物は、以下の式（１．１）〜式（１．１２）：
【００５７】
【化６】
0005510617.tif 000008
【００５８】
が好ましく、式（１．３）〜式（１．１１）からなる群から選択される少なくとも１種がより好ましい。
【００５９】
本発明に係る液晶組成物において、一般式（２）で表される第二成分を必須とするものである。以下、一般式（２）で表される第二成分について説明する。
【００６０】
本発明に係る第二成分は、一般式（２）：
【００６１】
【化７】
0005510617.tif 000009
【００６２】
（上記一般式（２）中、Ｒ１およびＲ２はそれぞれ独立して、炭素原子数１〜１５個のアルキル基である。）で表される化合物である。
【００６３】
第二成分として、一般式（２）で表される化合物を含むと、大きなΔｎと適度なΔεの液晶組成物を提供することができる。
【００６４】
上記アルキル基は、直鎖状又は分岐状のアルキル基が好ましく、直鎖状のアルキル基がより好ましい。また、上記一般式（２）中、Ｒ１およびＲ２はそれぞれ独立して、炭素原子数１〜１５個のアルキル基であり、Ｒ１およびＲ２はそれぞれ独立して、炭素原子数１〜６個のアルキル基が好ましく、炭素原子数２〜５個のアルキル基がより好ましい。
【００６５】
また、本発明に係る一般式（２）で表される化合物は、Ｒ１が炭素原子数３個のアルキル基であり、かつＲ２が炭素原子数１〜３個のアルキル基の条件、Ｒ１が炭素原子数４個のアルキル基であり、かつＲ２が炭素原子数１〜３個のアルキル基の条件、Ｒ１が炭素原子数５個のアルキル基であり、かつＲ２が炭素原子数１〜３個のアルキル基の条件が好ましい。
【００６６】
本発明に係る「炭素原子数１〜１５個のアルキル基」の例としては、メチル基、エチル基、プロピル基、ブチル基、イソプロピル基、イソブチル基、ｔ−ブチル基、３−ペンチル基、イソペンチル基、ネオペンチル基、ペンチル基、ヘキシル基、ヘプチル基、オクチル基、ノニル基、デシル基、ドデシル基、ペンタデシル基などが挙げられる。なお、本明細書中において、アルキル基の例は共通であり、各々のアルキル基の炭素原子数の数によって適宜上記例示から選択される。
【００６７】
本発明に係る液晶組成物における第二成分の含有量は、当該液晶組成物の使用態様・使用目的だけでなく他の成分との関係で適宜選択されるものであるため、当該液晶組成物に含まれる第二成分の含有量の好適範囲は実施形態によってそれぞれ別個独立していることが好ましい。本発明に係る液晶組成物において、第二成分の含有量の下限値は、本発明の液晶組成物の総量（１００質量％）に対して、例えば本発明の一つの実施形態としては１質量％である。あるいは本発明の別の実施形態では１０質量％である。また、本発明の別の実施形態では２０質量％である。さらに、本発明の別の実施形態では３０質量％である。さらに、本発明の別の実施形態では４０質量％である。さらに、本発明の別の実施形態では５０質量％である。さらに、本発明の別の実施形態では５５質量％である。さらに、本発明の別の実施形態では６０質量％である。さらに、本発明の別の実施形態では６５質量％である。さらに、本発明の別の実施形態では７０質量％である。さらに、本発明の別の実施形態では７５質量％である。さらに、本発明の別の実施形態では８０質量％である。
【００６８】
さらに、本発明に係る液晶組成物において、第二成分の含有量の上限値は、本発明の液晶組成物の総量に対して、例えば本発明の一つの形態では９５質量％である。また、本発明の別の実施形態では８５質量％である。さらに、本発明の別の実施形態では７５質量％である。さらに、本発明の別の実施形態では６５質量％である。さらに、本発明の別の実施形態では５５質量％である。さらに、本発明の別の実施形態では４５質量％である。さらに、本発明の別の実施形態では３５質量％である。さらに、本発明の別の実施形態では２５質量％である。
【００６９】
本発明の液晶組成物において、一般式（２）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【００７０】
また、本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【００７１】
本発明に係る第二成分において、一般式（２）で表す化合物同士の組み合わせ可能な種類は特に制限は無く、低温での溶解性、転移温度、電気的な信頼性、複屈折率などの所望の性能に応じて適宜組み合わせて使用する。第二成分として使用する一般式（２）の化合物の種類は、例えば本発明の一つの実施形態としては、第二成分が１種類の一般式（２）で表される化合物である。あるいは本発明の別の実施形態では第二成分が２種類の一般式（２）で表される化合物である。また、本発明の別の実施形態では第二成分が３種類の一般式（２）で表される化合物である。さらに、本発明の別の実施形態では第二成分が４種類の一般式（２）で表される化合物である。さらに、本発明の別の実施形態では第二成分が５種類の一般式（２）で表される化合物である。さらに、本発明の別の実施形態では第二成分が６種類の一般式（２）で表される化合物である。さらに、本発明の別の実施形態では第二成分が７種類の一般式（２）で表される化合物である。さらに、本発明の別の実施形態では第二成分が８種類の一般式（２）で表される化合物である。さらに、本発明の別の実施形態では第二成分が９種類の一般式（２）で表される化合物である。さらに、本発明の別の実施形態では第二成分が１０種類以上の一般式（２）で表される化合物を含む系である。
【００７２】
本発明に係る一般式（２）で表される化合物の誘電率異方性（Δε）の下限値は、一つの実施形態では−４であり、別の実施形態では−３である。さらに別の実施形態では−２．５であり、さらに別の実施形態では−２であるまた一方、一般式（１）で表される化合物からなる液晶組成物の誘電率異方性（Δε）の上限値は、一つの実施形態では１であり、別の実施形態では０である。さらに別の実施形態では−０／５であり、さらに別の実施形態では−１である。またさらに別の実施形態では−１．５である。
【００７３】
本発明に係る第二成分の好ましい形態は、前記一般式（２）で表される化合物（前記一般式（２）中、Ｒ１およびＲ２はそれぞれ独立して、Ｒ１は炭素原子数２〜５個の直鎖状のアルキル基、Ｒ２は炭素原子数１〜３個の直鎖状のアルキル基）の中から、１〜３種類の異なる化合物を混合したものである。またこの際、本発明に係る第二成分全体の質量比は、前記一般式（２）で表される化合物を単独で含む場合は液晶組成物全体に対して５〜１３質量％が特に好ましく、前記一般式（２）で表される化合物を２種含む場合は、液晶組成物全体に対して５〜１６質量％が特に好ましく、前記一般式（２）で表される化合物を３種含む場合は、液晶組成物全体に対して５〜２０質量％が特に好ましい。
【００７４】
本発明に係る液晶組成物は、第三成分として以下の一般式（３）：
【００７５】
【化８】
0005510617.tif 000010
【００７６】
（上記一般式（３）中、Ｒ３およびＲ４はそれぞれ独立して、炭素原子数１〜１５個のアルキル基、炭素原子数２〜１５個のアルケニル基および炭素原子数１〜１５個のアルコキシ基からなる群から選択される一つの基である。）で表される化合物の群から少なくとも一つを含むことが好ましい。
【００７７】
上記一般式（３）において、Ｒ３は炭素原子数１〜１５個のアルキル基、炭素原子数２〜１５個のアルケニル基および炭素原子数１〜１５個のアルコキシ基からなる群から選択される一つの基であることが好ましく、炭素原子数１〜１５個のアルキル基および炭素原子数２〜１５個のアルケニル基からなる群から選択される一つの基であることがより好ましく、炭素原子数１〜１２個のアルキル基および炭素原子数２〜１２個のアルケニル基からなる群から選択される一つの基であることが更に好ましく、炭素原子数１〜１０個のアルキル基であることがより更に好ましく、炭素原子数２〜５個のアルキル基であることが特に好ましい。
【００７８】
上記一般式（３）において、Ｒ４は炭素原子数１〜１５個のアルキル基、炭素原子数２〜１５個のアルケニル基および炭素原子数１〜１５個のアルコキシ基からなる群から選択される一つの基であることが好ましく、炭素原子数１〜１５個のアルキル基および炭素原子数１〜１５個のアルコキシ基からなる群から選択される一つの基であることがより好ましく、炭素原子数１〜１２個のアルキル基および炭素原子数１〜１１個のアルコキシ基からなる群から選択される一つの基であることが更に好ましく、炭素原子数１〜１０個のアルコキシ基であることがより更に好ましく、炭素原子数１〜５個のアルコキシ基であることが特に好ましい。
【００７９】
また、上記一般式（３）中、Ｒ３およびＲ４はそれぞれ独立して、直鎖状もしくは分岐状のアルキル基、アルケニル基又はアルコキシ基であることが好ましく、直鎖状のアルキル基、アルケニル基又はアルコキシ基であることがより好ましい。
【００８０】
さらに、上記一般式（３）におけて、Ｒ３およびＲ４の好ましい組み合わせは、Ｒ３は炭素原子数１〜１５個のアルキル基であり、かつＲ４は炭素原子数１〜１５個のアルコキシ基であり、より好ましい組み合わせは、Ｒ３が炭素原子数１〜１０個のアルキル基であり、かつＲ４が炭素原子数１〜９個のアルコキシ基であり、更に好ましい組み合わせは、Ｒ３が炭素原子数１〜５個のアルキル基であり、かつＲ４が炭素原子数１〜４個のアルコキシ基であり、特に好ましい組み合わせは、Ｒ３が炭素原子数２〜５個のアルキル基であり、かつＲ４が炭素原子数１〜３個のアルコキシ基である。
【００８１】
第三成分として、上記組み合わせの化合物を液晶組成物に含むと、溶解性向上、特に低温で良溶解性の液晶組成物が得られるという観点で好ましい。
【００８２】
本発明に係る「炭素原子数１〜１５個のアルキル基」の例は、上述した通りであるのでここでは省略する。
【００８３】
本発明に係る「炭素原子数１〜１５個のアルコキシ基」の例は、該置換基中の少なくとも１個の酸素原子が環構造と直接結合する位置に存在することが好ましく、メトキシ基、エトキシ基、プロポキシ基（ｎ−プロポキシ基、ｉ−プロポキシ基）、ブトキシ基、ペンチルオキシ基、オクチルオキシ基、デシルオキシ基がより好ましい。なお、本明細書中において、アルコキシ基の例は共通であり、各々のアルコキシ基の炭素原子数の数によって適宜上記例示から選択される。
【００８４】
本発明に係る「炭素原子数２〜１５個のアルケニル基」の例は、ビニル基、アリル基、１−プロペニル基、イソプロペニル基、２−ブテニル基、３−ブテニル基、１，３−ブタジエニル基、２−ペンテニル基、３−ペンテニル基、２−ヘキセニル基等が挙げられる。また、本発明に係るより好ましいアルケニル基としては次に記載する式（ｉ）（ビニル基）、式（ｉｉ）（１−プロペニル基）、式（ｉｉｉ）（３−ブテニル基）および式（ｉｖ）（３−ペンテニル基）：
【００８５】
【化９】
0005510617.tif 000011
【００８６】
（上記式（ｉ）〜（ｉｖ）中、＊は環構造への結合部位を示す。）
で表されるが、本願発明の液晶組成物が重合性モノマーを含有する場合は、式（ｉｉ）および式（ｉｖ）で表される構造が好ましく、式（ｉｉ）で表される構造がより好ましい。なお、本明細書中において、アルケニル基の例は共通であり、各々のアルケニル基の炭素原子数の数によって適宜上記例示から選択される。
【００８７】
本発明に係る液晶組成物における第三成分の含有量は、上述した必須成分である第一成分および第二成分と同様に、液晶組成物の使用態様・使用目的だけでなく他の成分との関係で適宜選択されるものであるため、当該液晶組成物に含まれる第三成分の含有量の好適範囲は実施形態によってそれぞれ別個独立していることが好ましい。
【００８８】
本発明に係る液晶組成物において、第三成分の含有量の下限値は、本発明の液晶組成物の総量（１００質量％）に対して、例えば本発明の一つの実施形態としては１質量％であることが好ましい。あるいは本発明の別の実施形態では７質量％であることが好ましい。あるいは本発明の別の実施形態では１０質量％であることが好ましい。あるいは本発明の別の実施形態では１３質量％であることが好ましい。あるいは本発明の別の実施形態では１５質量％であることが好ましい。あるいは本発明の別の実施形態では１７質量％であることが好ましい。また、本発明の別の実施形態では２０質量％であることが好ましい。さらに、本発明の別の実施形態では３０質量％であることが好ましい。さらに、本発明の別の実施形態では４０質量％であることが好ましい。さらに、本発明の別の実施形態では５０質量％であることが好ましい。さらに、本発明の別の実施形態では５５質量％であることが好ましい。さらに、本発明の別の実施形態では６０質量％であることが好ましい。さらに、本発明の別の実施形態では６５質量％であることが好ましい。さらに、本発明の別の実施形態では７０質量％であることが好ましい。さらに、本発明の別の実施形態では７５質量％であることが好ましい。さらに、本発明の別の実施形態では８０質量％であることが好ましい。
【００８９】
さらに、本発明に係る液晶組成物において、第三成分の含有量の上限値は、本発明の液晶組成物の総量（１００質量％）に対して、例えば本発明の一つの形態では９５質量％であることが好ましい。また、本発明の別の実施形態では８５質量％であることが好ましい。さらに、本発明の別の実施形態では７５質量％であることが好ましい。さらに、本発明の別の実施形態では６５質量％であることが好ましい。さらに、本発明の別の実施形態では５５質量％であることが好ましい。さらに、本発明の別の実施形態では４５質量％であることが好ましい。さらに、本発明の別の実施形態では３５質量％であることが好ましい。さらに、本発明の別の実施形態では２５質量％であることが好ましい。さらに、本発明の別の実施形態では２０質量％であることが好ましい。さらに、本発明の別の実施形態では１７質量％であることが好ましい。さらに、本発明の別の実施形態では１５質量％であることが好ましい。
【００９０】
本発明の液晶組成物において、一般式（３）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【００９１】
また、本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【００９２】
本発明に係る第三成分において、一般式（３）で表す化合物同士の組み合わせ可能な種類は特に制限は無く、低温での溶解性、転移温度、電気的な信頼性、複屈折率などの所望の性能に応じて適宜組み合わせて使用する。第三成分として使用する一般式（３）の化合物の種類は、例えば本発明の一つの実施形態としては、第三成分が１種類の一般式（３）で表される化合物である。あるいは本発明の別の実施形態では第三成分が２種類の一般式（３）で表される化合物である。また、本発明の別の実施形態では第三成分が３種類の一般式（３）で表される化合物である。さらに、本発明の別の実施形態では第三成分が４種類の一般式（３）で表される化合物である。さらに、本発明の別の実施形態では第三成分が５種類の一般式（３）で表される化合物である。さらに、本発明の別の実施形態では第三成分が６種類の一般式（３）で表される化合物である。さらに、本発明の別の実施形態では第三成分が７種類の一般式（３）で表される化合物である。さらに、本発明の別の実施形態では第三成分が８種類の一般式（３）で表される化合物である。さらに、本発明の別の実施形態では第三成分が９種類の一般式（３）で表される化合物である。さらに、本発明の別の実施形態では第三成分が１０種類以上の一般式（３）で表される化合物を含む系である。
【００９３】
本発明に係る一般式（３）で表される化合物の誘電率異方性（Δε）の下限値は、一つの実施形態では−１であり、別の実施形態では０である。さらに別の実施形態では０であり、さらに別の実施形態では−０．５である。またさらに別の実施形態では−０．７であり、またさらに別の実施形態では−０．９である。また一方、一般式（３）で表される化合物からなる液晶組成物の誘電率異方性（Δε）の上限値は、一つの実施形態では１であり、別の実施形態では０である。さらに別の実施形態では０．５であり、さらに別の実施形態では０．７である。またさらに別の実施形態では０．８であり、またさらに別の実施形態では０．９である。
【００９４】
本発明に係る第三成分の好ましい形態は、前記一般式（３）で表される化合物（前記一般式（３）中、Ｒ３が炭素原子数１〜５個の直鎖状アルキル基であり、かつＲ４が炭素原子数１〜４個の直鎖状アルコキシ基）の中から、１〜３種類の異なる化合物を混合したものである。また、その際、本発明に係る第三成分全体の質量比は、液晶組成物全体に対して５〜１０質量％が特に好ましい。
【００９５】
本発明に係る第四成分は、一般式（４）：
【００９６】
【化１０】
0005510617.tif 000012
【００９７】
（上記一般式（４）中、Ｒ５およびＲ６はそれぞれ独立して、炭素原子数１〜１５個のアルキル基、炭素原子数２〜１５個のアルケニル基および炭素原子数１〜１５個のアルコキシ基からなる群から選択される一つの基であり、ただし上記一般式（１）は除く。）で表される化合物であることが好ましい。
【００９８】
第四成分として、一般式（４）の化合物を含むと、大きなΔεと適度なΔｎをもつ液晶組成物を得るという観点で好ましい。
【００９９】
上記一般式（４）において、Ｒ５は炭素原子数１〜１５個のアルキル基、炭素原子数２〜１５個のアルケニル基および炭素原子数１〜１５個のアルコキシ基からなる群から選択される一つの基であることが好ましく、炭素原子数１〜１５個のアルキル基および炭素原子数２〜１５個のアルケニル基からなる群から選択される一つの基であることがより好ましく、炭素原子数１〜１２個のアルキル基および炭素原子数２〜１２個のアルケニル基からなる群から選択される一つの基であることが更に好ましく、炭素原子数１〜１０個のアルキル基であることがより更に好ましく、炭素原子数２〜５個のアルキル基であることが特に好ましい。
【０１００】
上記一般式（４）において、Ｒ６は炭素原子数１〜１５個のアルキル基、炭素原子数２〜１５個のアルケニル基および炭素原子数１〜１５個のアルコキシ基からなる群から選択される一つの基であることが好ましく、炭素原子数１〜１５個のアルキル基および炭素原子数１〜１５個のアルコキシ基からなる群から選択される一つの基であることがより好ましく、炭素原子数１〜１２個のアルキル基および炭素原子数１〜１１個のアルコキシ基からなる群から選択される一つの基であることが更に好ましく、炭素原子数１〜１０個のアルコキシ基であることがより更に好ましく、炭素原子数１〜５個のアルコキシ基であることが特に好ましい。
【０１０１】
また、上記一般式（４）中、Ｒ５およびＲ６はそれぞれ独立して、直鎖状もしくは分岐状のアルキル基、アルケニル基又はアルコキシ基であることが好ましく、直鎖状のアルキル基、アルケニル基又はアルコキシ基であることがより好ましい。
【０１０２】
さらに、上記一般式（４）におけて、Ｒ５およびＲ６の好ましい組み合わせは、Ｒ５は炭素原子数１〜１５個のアルキル基であり、Ｒ６は炭素原子数１〜１５個のアルコキシ基であり、より好ましい組み合わせは、Ｒ５が炭素原子数１〜１０個のアルキル基であり、かつＲ６が炭素原子数１〜１０個のアルコキシ基であり、更に好ましい組み合わせは、Ｒ５が炭素原子数２〜５個のアルキル基であり、かつＲ６が炭素原子数１〜４個のアルコキシ基である。さらに、前記例示したＲ５およびＲ６の好ましい組み合わせにおいて、当該Ｒ６の好ましい態様におけるアルコキシ基中のアルキル基の炭素原子数が、当該Ｒ５の好ましい態様におけるアルキル基の炭素原子数より少ないことが好ましい。
【０１０３】
このような好適な組み合わせの一般式（４）で表される化合物を液晶組成物に添加すると、低温での溶解性向上の観点で特に好ましい。例えば、後述の実施例では、４−Ｃｙ−Ｃｙ−Ｐｈ３−Ｏ２および３−Ｃｙ−Ｃｙ−Ｐｈ３−Ｏ３の組み合わせの系をみると、より低温での溶解性や揮発性について良好な実験結果が得られていることが確認できる。すなわち、４−Ｃｙ−Ｃｙ−Ｐｈ３−Ｏ２と３−Ｃｙ−Ｃｙ−Ｐｈ３−Ｏ３は分子量が同じであるが、分子の重心位置が異なる化合物である。そのため、これらを併用することにより、ΔεやΔnなどの物性値の変化を最低限に抑えつつ液晶組成物の対称性を崩して結晶化を抑えることができるので、低温での溶解性が高められると考えられる。
【０１０４】
本発明に係る液晶組成物における第四成分の含有量は、上述した必須成分である第一成分および第二成分と同様に、液晶組成物の使用態様・使用目的だけでなく他の成分との関係で適宜選択されるものであるため、当該液晶組成物に含まれる第四成分の含有量の好適範囲は実施形態によってそれぞれ別個独立していることが好ましい。
【０１０５】
本発明に係る液晶組成物において、第四成分の含有量の下限値は、本発明の液晶組成物の総量（１００質量％）に対して、例えば本発明の一つの実施形態としては１質量％であることが好ましい。あるいは本発明の別の実施形態では７質量％であることが好ましい。あるいは本発明の別の実施形態では１０質量％であることが好ましい。あるいは本発明の別の実施形態では１３質量％であることが好ましい。あるいは本発明の別の実施形態では１５質量％であることが好ましい。あるいは本発明の別の実施形態では１７質量％であることが好ましい。また、本発明の別の実施形態では２０質量％であることが好ましい。また、本発明の別の実施形態では２３質量％であることが好ましい。また、本発明の別の実施形態では２５質量％であることが好ましい。また、本発明の別の実施形態では２７質量％であることが好ましい。さらに、本発明の別の実施形態では３０質量％であることが好ましい。さらに、本発明の別の実施形態では４０質量％であることが好ましい。さらに、本発明の別の実施形態では５０質量％であることが好ましい。さらに、本発明の別の実施形態では５５質量％であることが好ましい。さらに、本発明の別の実施形態では６０質量％であることが好ましい。さらに、本発明の別の実施形態では６５質量％であることが好ましい。さらに、本発明の別の実施形態では７０質量％であることが好ましい。さらに、本発明の別の実施形態では７５質量％であることが好ましい。さらに、本発明の別の実施形態では８０質量％であることが好ましい。
【０１０６】
さらに、本発明に係る液晶組成物において、第四成分の含有量の上限値は、本発明の液晶組成物の総量（１００質量％）に対して、例えば本発明の一つの形態では９５質量％であることが好ましい。また、本発明の別の実施形態では８５質量％であることが好ましい。さらに、本発明の別の実施形態では７５質量％であることが好ましい。さらに、本発明の別の実施形態では６５質量％であることが好ましい。さらに、本発明の別の実施形態では５５質量％であることが好ましい。さらに、本発明の別の実施形態では４５質量％であることが好ましい。さらに、本発明の別の実施形態では３５質量％であることが好ましい。さらに、本発明の別の実施形態では２５質量％であることが好ましい。
【０１０７】
本発明の液晶組成物において、一般式（４）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【０１０８】
また、本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０１０９】
本発明に係る第四成分において、一般式（４）で表す化合物同士の組み合わせ可能な種類は特に制限は無く、低温での溶解性、転移温度、電気的な信頼性、複屈折率などの所望の性能に応じて適宜組み合わせて使用する。第四成分として使用する一般式（４）の化合物の種類は、例えば本発明の一つの実施形態としては、第四成分が１種類の一般式（４）で表される化合物である。あるいは本発明の別の実施形態では第四成分が２種類の一般式（４）で表される化合物である。また、本発明の別の実施形態では第四成分が３種類の一般式（４）で表される化合物である。さらに、本発明の別の実施形態では第四成分が４種類の一般式（４）で表される化合物である。さらに、本発明の別の実施形態では第四成分が５種類の一般式（４）で表される化合物である。さらに、本発明の別の実施形態では第四成分が６種類の一般式（４）で表される化合物である。さらに、本発明の別の実施形態では第四成分が７種類の一般式（４）で表される化合物である。さらに、本発明の別の実施形態では第四成分が８種類の一般式（４）で表される化合物である。さらに、本発明の別の実施形態では第四成分が９種類の一般式（４）で表される化合物である。さらに、本発明の別の実施形態では第四成分が１０種類以上の一般式（４）で表される化合物を含む系である。
【０１１０】
本発明に係る一般式（４）で表される化合物の誘電率異方性（Δε）の下限値は、一つの実施形態では−１５であり、別の実施形態では−１２である。さらに別の実施形態では−１０であり、さらに別の実施形態では−９である。またさらに別の実施形態では−８であり、またさらに別の実施形態では−７である。また一方、一般式（４）で表される化合物からなる液晶組成物の誘電率異方性（Δε）の上限値は、一つの実施形態では−３であり、別の実施形態では−５である。さらに別の実施形態では−７であり、さらに別の実施形態では−９である。またさらに別の実施形態では−１１であり、またさらに別の実施形態では−１３である。
【０１１１】
本発明に係る第四成分の好ましい形態は、前記一般式（４）で表される化合物（前記一般式（４）中、Ｒ５が炭素原子数１〜１０個のアルキル基であり、かつＲ６が炭素原子数１〜１０個のアルコキシ基である。）の中から、１〜３種類の異なる化合物を混合したものである。また、その際、本発明に係る第四成分全体の質量比は、液晶組成物全体に対して３〜１３質量％が特に好ましい。
【０１１２】
本発明の液晶組成物は、第五成分として下記一般式（５）：
【０１１３】
【化１１】
0005510617.tif 000013
【０１１４】
（上記一般式（５）中、ＲＬ１およびＲＬ２はそれぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２およびＢＬ３はそれぞれ独立して、以下の（ａ）および（ｂ）からなる群から選択される基であり、
（ａ）１，４−シクロヘキシレン基（この基中に存在する１個の−ＣＨ２−又は隣接していない２個以上の−ＣＨ２−は−Ｏ−に置き換えられてもよい。）
（ｂ）１，４−フェニレン基（この基中に存在する１個の−ＣＨ＝又は隣接していない２個以上の−ＣＨ＝は−Ｎ＝に置き換えられてもよい。）
前記（ａ）および前記（ｂ）に表される基に含まれる水素原子は、それぞれ独立してシアノ基、塩素原子又はフッ素原子で置換されても良く、
ＬＬ１およびＬＬ２はそれぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良いが、一般式（１）で表される化合物および一般式（２）で表される化合物および一般式（３）で表される化合物を除く。）
で表される化合物の群から少なくとも一つをさらに含むことが好ましい。
【０１１５】
ＲＬ１およびＲＬ２は、それが結合する環構造がフェニル基（芳香族）である場合には、直鎖状の炭素原子数１〜５のアルキル基、直鎖状の炭素原子数１〜４（又はそれ以上）のアルコキシ基および炭素原子数４〜５のアルケニル基が好ましく、それが結合する環構造がシクロヘキサン、ピランおよびジオキサンなどの飽和した環構造の場合には、直鎖状の炭素原子数１〜５のアルキル基、直鎖状の炭素原子数１〜４（又はそれ以上）のアルコキシ基および直鎖状の炭素原子数２〜５のアルケニル基が好ましい。
【０１１６】
本発明に係る一般式（５）で表される化合物は液晶組成物の化学的な安定性が求められる場合には塩素原子をその分子内に有さないことが好ましい。また、本発明に係る一般式（５）で表される化合物は、同一の環構造にハロゲンが含まれることは無いことが好ましい。
【０１１７】
このような一般式（５）で表される化合物を液晶組成物に添加すると、液晶表示素子の駆動電圧を変化を最小限に抑えつつ液晶組成物の粘性、Δｎ、転移点を任意に帰ることができるという点で特に好ましい。
【０１１８】
本発明に係る液晶組成物における第五成分の含有量は、上述した第三成分等と同様に、液晶組成物の使用態様・使用目的だけでなく他の成分との関係で適宜選択されるものであるため、当該液晶組成物に含まれる第五成分の含有量の好適範囲は実施形態によってそれぞれ別個独立していることが好ましい。
【０１１９】
本発明に係る液晶組成物において、第五成分の含有量の下限値は、本発明の液晶組成物の総量（１００質量％）に対して、例えば本発明の一つの実施形態としては１質量％であることが好ましい。あるいは本発明の別の実施形態では１０質量％であることが好ましい。また、本発明の別の実施形態では２０質量％であることが好ましい。さらに、本発明の別の実施形態では３０質量％であることが好ましい。さらに、本発明の別の実施形態では４０質量％であることが好ましい。さらに、本発明の別の実施形態では５０質量％であることが好ましい。さらに、本発明の別の実施形態では５５質量％であることが好ましい。さらに、本発明の別の実施形態では６０質量％であることが好ましい。さらに、本発明の別の実施形態では６５質量％であることが好ましい。さらに、本発明の別の実施形態では７０質量％であることが好ましい。さらに、本発明の別の実施形態では７５質量％であることが好ましい。さらに、本発明の別の実施形態では８０質量％であることが好ましい。
【０１２０】
さらに、本発明に係る液晶組成物において、第五成分の含有量の上限値は、本発明の液晶組成物の総量（１００質量％）に対して、例えば本発明の一つの形態では９５質量％であることが好ましい。また、本発明の別の実施形態では８５質量％であることが好ましい。さらに、本発明の別の実施形態では７５質量％であることが好ましい。さらに、本発明の別の実施形態では６５質量％であることが好ましい。さらに、本発明の別の実施形態では５５質量％であることが好ましい。さらに、本発明の別の実施形態では４５質量％であることが好ましい。さらに、本発明の別の実施形態では３５質量％であることが好ましい。さらに、本発明の別の実施形態では２５質量％であることが好ましい。
【０１２１】
本発明の液晶組成物において、一般式（５）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【０１２２】
また、本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０１２３】
本発明に係る第五成分において、一般式（５）で表す化合物同士の組み合わせ可能な種類は特に制限は無く、低温での溶解性、転移温度、電気的な信頼性、複屈折率などの所望の性能に応じて適宜組み合わせて使用する。第五成分として使用する一般式（５）の化合物の種類は、例えば本発明の一つの実施形態としては、第五成分が１種類の一般式（５）で表される化合物である。あるいは本発明の別の実施形態では第五成分が２種類の一般式（５）で表される化合物である。また、本発明の別の実施形態では第五成分が３種類の一般式（５）で表される化合物である。さらに、本発明の別の実施形態では第五成分が４種類の一般式（５）で表される化合物である。さらに、本発明の別の実施形態では第五成分が５種類の一般式（５）で表される化合物である。さらに、本発明の別の実施形態では第五成分が６種類の一般式（５）で表される化合物である。さらに、本発明の別の実施形態では第五成分が７種類の一般式（５）で表される化合物である。さらに、本発明の別の実施形態では第五成分が８種類の一般式（５）で表される化合物である。さらに、本発明の別の実施形態では第五成分が９種類の一般式（５）で表される化合物である。さらに、本発明の別の実施形態では第五成分が１０種類以上の一般式（５）で表される化合物を含む系である。
【０１２４】
本発明に係る一般式（５）で表される化合物の誘電率異方性（Δε）の下限値は、一つの実施形態では−１であり、別の実施形態では−０．５である。さらに別の実施形態では０であり、さらに別の実施形態では０．５である。またさらに別の実施形態では１であり、またさらに別の実施形態では−０．３である。また一方、一般式（５）で表される化合物からなる液晶組成物の誘電率異方性（Δε）の上限値は、一つの実施形態では＋１であり、別の実施形態では＋０．５である。さらに別の実施形態では０であり、さらに別の実施形態では−０．５である。またさらに別の実施形態では＋０．３であり、またさらに別の実施形態では−０．７である。
【０１２５】
本発明に係る一般式（５）で表される化合物は、さらに、一般式（Ｖ−ａ）〜一般式（Ｖ−ｇ）で表される化合物群から選ばれる少なくとも１種の化合物であることが好ましい。
【０１２６】
【化１２】
0005510617.tif 000014
【０１２７】
（上記一般式（Ｖ−ａ）〜（Ｖ−ｆ）中、Ｒ５００〜Ｒ５１１はそれぞれ独立して、炭素原子数１〜１０のアルキル基、炭素原子数１〜１０のアルコキシ基又は炭素原子数２〜１０のアルケニル基を表し、Ｌは二価の連結基であり、上記一般式（Ｖ−ｇ）中、Ｒ５１およびＲ５２はそれぞれ独立して、炭素原子数１〜５のアルキル基、炭素原子数２〜５のアルケニル基又は炭素原子数１〜４のアルコキシ基を表し、Ａ５１およびＡ５２はそれぞれ独立して１，４−シクロヘキシレン基又は１，４−フェニレン基を表し、Ｑ５は単結合又はＣＯＯ−を表し、Ｘ５１およびＸ５２はそれぞれ独立してフッ素原子又は水素原子を表し、ｍ５０は０又は１の整数であるが、一般式（Ｖ−ｇ）において、上記一般式（Ｖ−ｂ）〜一般式（Ｖ−ｅ）と同一構造になる条件は除く。さらに、上記一般式（Ｖ−ｇ）中、Ｘ５１およびＸ５２が同時にフッ素原子になることを除くことが好ましいことは、本発明に係る一般式（５）で表される化合物は、同一の環構造にハロゲンが含まれることは無いこと同様である。）
上記一般式（Ｖ−ａ）〜一般式（Ｖ−ｆ）中において、Ｒ５００からＲ５１１はそれぞれ独立して炭素原子数１〜１０のアルキル基、炭素原子数２〜１０のアルケニル基又は炭素原子数１〜１０のアルコキシ基を表すことが好ましく、炭素原子数１〜５のアルキル基、炭素原子数２〜５のアルケニル基又は炭素原子数２〜５のアルコキシ基を表すことがより好ましくい。また、上記一般式（Ｖ−ｆ）中における二価の連結基（Ｌ）は、単結合、−ＣＦ２Ｏ−又はＣＯＯ−を表すことが好ましい。
【０１２８】
また、上記一般式（Ｖ−ａ）〜一般式（Ｖ−ｇ）におけるアルケニル基を表す場合は、上記と同様のアルケニル基の例示が好ましく、前記式（ｉ）〜式（ｉｖ）がより好ましい。
【０１２９】
さらに、上記Ｒ５００およびＲ５０９は同一でも異なっていても良いが、異なった置換基を表すことが好ましい。
【０１３０】
上記一般式（Ｖ−ａ）〜一般式（Ｖ−ｇ）で表される７つの化合物群から選ばれる化合物を第五成分として使用する場合、１種〜１０種の化合物が第五成分に含有していることが好ましく、１種〜８種の化合物が第五成分に含有していることがより好ましく、１種〜５種の化合物が第五成分に含有していることが更に好ましく、２種〜４種類の化合物が第五成分に含有していることが特に好ましい。また、この場合、本発明に係る液晶組成物における前記第五成分の合計含有量は、５〜５０％であることが好ましく、５〜４０質量％であることがより好ましく、５〜３５質量％であることが更に好ましく、７〜３０質量％であることが特に好ましい。
【０１３１】
本発明に係る一般式（Ｖ−ａ）で表される化合物は、一般式（Ｖ−ａ−１）で表される化合物群から選ばれる化合物であることが好ましい。
【０１３２】
【化１３】
0005510617.tif 000015
【０１３３】
（上記一般式（Ｖ−ａ−１）中、Ｒ５ａおよびＲ５ｂはそれぞれ独立して、炭素原子数１〜５のアルキル基を表す。）
前記一般式（Ｖ−ａ−１）で表される化合物は、より具体的には次に記載する化合物が好ましい。
【０１３４】
【化１４】
0005510617.tif 000016
【０１３５】
また、一般式（５．１）、一般式（５．３）および式（５．４）で表される化合物であることがより好ましい。
【０１３６】
粘度が小さく高速応答の液晶表示素子を作製したいときは式（５．１）を多めに使用することが好ましいが、Ｔｎｉが高く高温でも安定的な表示が可能な液晶表示素子を作製したいときは、式（５．３）〜式（５．４）で表される化合物の含有量を多めにすることが好ましい。
【０１３７】
本発明に係る一般式（Ｖ−ａ）で表される化合物は、一般式（Ｖ−ａ）で表される化合物は一般式（Ｖ−ａ−２）で表される化合物群から選ばれる化合物であることが好ましい。
【０１３８】
【化１５】
0005510617.tif 000017
【０１３９】
（上記一般式（Ｖ−ａ−２）中、Ｒ５ｃはそれぞれ独立して炭素原子数１〜５のアルキル基、炭素原子数２〜５のアルケニル基又は炭素原子数１〜５のアルコキシ基を表す。）
前記一般式（Ｖ−ａ−２）で表される化合物は、より具体的には次に記載する化合物が好ましい。
【０１４０】
【化１６】
0005510617.tif 000018
【０１４１】
上記式（５．６）又は式（５．７）で表される化合物であることが好ましく、式（５．７）で表される化合物であることが特に好ましい。
【０１４２】
さらに、前記一般式（Ｖ−ａ）で表される化合物は、一般式（Ｖ−ａ−３）で表される化合物群から選ばれる化合物であることが好ましい。
【０１４３】
【化１７】
0005510617.tif 000019
【０１４４】
（上記一般式（Ｖ−ａ−３）中、Ｒ５ｄは炭素原子数１〜５のアルキル基を表し、Ｒ５ｅは炭素原子数１〜４のアルコキシ基を表す。）
前記一般式（Ｖ−ａ−３）で表される化合物は、より具体的には次に記載する化合物が好ましい。
【０１４５】
【化１８】
0005510617.tif 000020
【０１４６】
上記式（５．１１）、式（５．１３）又は式（５．１８）で表される化合物であることが好ましい。
【０１４７】
本願発明の液晶組成物は、更に、一般式（Ｖ−ａ）で表される化合物と類似した構造を有する式（５．１９）で表される化合物を含有することもできる。
【０１４８】
【化１９】
0005510617.tif 000021
【０１４９】
さらに、前記一般式（Ｖ−ａ）で表される化合物は一般式（Ｖ−ａ−４）で表される化合物群から選ばれる化合物であることが好ましい。
【０１５０】
【化２０】
0005510617.tif 000022
【０１５１】
（上記一般式（Ｖ−ａ−４）中、Ｒ５ｆおよびＲ５ｇはそれぞれ独立して炭素原子数２〜５のアルケニル基を表す。）
さらに、前記一般式（Ｖ−ａ−４）で表される化合物は、式（５．２０）から式（５．２９）で表される化合物群から選ばれる化合物であることが好ましく、式（５．２１）、式（５．２３）および式（５．２６）で表される化合物であることが好ましい。
【０１５２】
【化２１】
0005510617.tif 000023
【０１５３】
さらに、前記一般式（Ｖ−ｂ）で表される化合物は一般式（Ｖ−ｂ−１）で表される化合物群から選ばれる化合物であることが好ましい。
【０１５４】
【化２２】
0005510617.tif 000024
【０１５５】
（上記一般式（Ｖ−ｂ−１）中、Ｒ５ｈは炭素原子数１〜５のアルキル基、炭素原子数２〜５のアルケニル基又は炭素原子数１〜４のアルコキシ基を表し、Ｒ５ｉは炭素原子数１〜５のアルキル基、炭素原子数４〜５のアルケニル基又は炭素原子数１〜４のアルコキシ基を表す。）
前記一般式（Ｖ−ｂ−１）で表される化合物は、より具体的には次に記載する化合物が好ましい。
【０１５６】
【化２３】
0005510617.tif 000025
【０１５７】
式（５．３１）又は式（５．３８）で表される化合物であることが好ましい。
【０１５８】
さらに、本発明の液晶組成物は、一般式（Ｖ−ｂ−１）で表される化合物と類似した構造を有する一般式（Ｖ−ｂ−２）で表される化合物群から選ばれる化合物を含有しても良い。
【０１５９】
【化２４】
0005510617.tif 000026
【０１６０】
（上記一般式（Ｖ−ｂ−２）中、Ｒ５ｊおよびＲ５ｋはそれぞれ独立して炭素原子数１〜５のアルキル基、炭素原子数２〜５のアルケニル基又は炭素原子数１〜４のアルコキシ基を表し、Ｘ５０はそれぞれ独立してフッ素原子又は塩素原子を表す。）
さらに、一般式（Ｖ−ｂ−２）で表される化合物は、式（５．４４）で表される化合物であることが好ましい。
【０１６１】
【化２５】
0005510617.tif 000027
【０１６２】
さらに、一般式（Ｖ−ｃ）で表される化合物は一般式（Ｖ−ｃ−１）で表される化合物群から選ばれる化合物であることが好ましい。
【０１６３】
【化２６】
0005510617.tif 000028
【０１６４】
（上記一般式（Ｖ−ｃ−１）中、Ｒ５ｌおよびＲ５ｍはそれぞれ独立して炭素原子数１〜５のアルキル基、炭素原子数４〜５のアルケニル基又は炭素原子数１〜４のアルコキシ基を表す。）
前記一般式（Ｖ−ｃ−１）で表される化合物は、より具体的には次に記載する化合物が好ましい。
【０１６５】
【化２７】
0005510617.tif 000029
【０１６６】
式（５．４８）、式（５．４９）又は式（５．５３）で表される化合物であることがより好ましい。
【０１６７】
さらに、一般式（Ｖ−ｃ−１）で表される化合物と類似した構造を有する一般式（Ｖ−ｃ−２）で表される化合物群から選ばれる化合物を含有することができる。
【０１６８】
【化２８】
0005510617.tif 000030
【０１６９】
（上記一般式（Ｖ−ｃ−２）中、Ｒ５ｎおよびＲ５ｏはそれぞれ独立して炭素原子数１〜５のアルキル基、炭素原子数４〜５のアルケニル基又は炭素原子数１〜４のアルコキシ基を表し、Ｘ５１およびＸ５２はそれぞれ独立してフッ素原子又は水素原子を表し、Ｘ５１又はＸ５２のどちらか一方はフッ素原子である。）
さらに、一般式（Ｖ−ｃ−２）で表される化合物は、式（５．５４）で表される化合物であることが好ましい。
【０１７０】
【化２９】
0005510617.tif 000031
【０１７１】
さらに、一般式（Ｖ−ｄ）で表される化合物は、例えば一般式（Ｖ−ｄ−１）で表される化合物群から選ばれる化合物であることが好ましい。
【０１７２】
【化３０】
0005510617.tif 000032
【０１７３】
（上記一般式（Ｖ−ｄ−１）中、Ｒ５ｐは炭素原子数１〜５のアルキル基を表し、Ｒ５ｑは炭素原子数１〜５のアルキル基又は炭素原子数１〜４のアルコキシ基を表す。）
前記一般式（Ｖ−ｄ−１）で表される化合物は、より具体的には次に記載する化合物が好ましい。
【０１７４】
【化３１】
0005510617.tif 000033
【０１７５】
前記一般式（Ｖ−ｄ−１）で表される化合物は、式（５．５５）で表される化合物であることがより好ましい。
【０１７６】
さらに、一般式（Ｖ−ｄ）で表される化合物は、例えば一般式（Ｖ−ｄ−２）で表される化合物群から選ばれる化合物であることが好ましい。
【０１７７】
【化３２】
0005510617.tif 000034
【０１７８】
（上記一般式（Ｖ−ｄ−２）中、Ｒ５ｒは炭素原子数１〜５のアルキル基を表し、Ｒ５ｓは炭素原子数１〜４のアルコキシ基を表す。）
さらに、一般式（Ｖ−ｄ−１）で表される化合物は、例えば式（５．５７）〜式（５．６０）で表される化合物であることも好ましく、その中でも式（５．６０）で表される化合物であることがより好ましい。
【０１７９】
【化３３】
0005510617.tif 000035
【０１８０】
本発明に係る一般式（Ｖ―ｄ）で表される化合物は、例えば一般式（Ｖ−ｄ−３）で表される化合物群から選ばれる化合物であることが好ましい。
【０１８１】
【化３４】
0005510617.tif 000036
【０１８２】
（上記一般式（Ｖ−ｄ−３）中、Ｒ５ｔは炭素原子数２〜５のアルケニル基を表し、Ｒ５ｕは炭素原子数１〜５のアルキル基又は炭素原子数１〜４のアルコキシ基を表す。）
さらに、一般式（Ｖ−ｄ−３）で表される化合物は、例えば式（５．６１）〜式（５．６３）で表される化合物であることが好ましい。
【０１８３】
【化３５】
0005510617.tif 000037
【０１８４】
本発明に係る一般式（Ｖ−ｅ）で表される化合物は、一般式（Ｖ−ｅ−１）で表される化合物群から選ばれる化合物であることが好ましい。
【０１８５】
【化３６】
0005510617.tif 000038
【０１８６】
（上記一般式（Ｖ−ｅ−１）中、Ｒ５ｖおよびＲ５ｗはそれぞれ独立して炭素原子数２〜５のアルケニル基を又は炭素原子数１〜５のアルキル基又は炭素原子数１〜４のアルコキシ基を表す。）
前記一般式（Ｖ−ｅ−１）で表される化合物は、より具体的には次に記載する化合物が好ましい。
【０１８７】
【化３７】
0005510617.tif 000039
【０１８８】
本発明に係る一般式（Ｖ−ｅ）で表される化合物は、一般式（Ｖ−ｅ−２）で表される化合物群から選ばれる化合物であることがより好ましい。
【０１８９】
【化３８】
0005510617.tif 000040
【０１９０】
（上記一般式（Ｖ−ｅ−２）中、Ｒ５ｘは炭素原子数２〜５のアルケニル基を表し。Ｒ５ｙはそれぞれ独立して炭素原子数１〜５のアルキル基又は炭素原子数１〜４のアルコキシ基を表す。）
前記一般式（Ｖ−ｅ−２）で表される化合物は、例えば式（５．６７）又は式（５．６８）で表される化合物であることが好ましい。
【０１９１】
【化３９】
0005510617.tif 000041
【０１９２】
本発明に係る一般式（Ｖ−ｅ）で表される化合物は、一般式（Ｖ−ｅ−３）で表される化合物群から選ばれる化合物であることが好ましい。
【０１９３】
【化４０】
0005510617.tif 000042
【０１９４】
（上記一般式（Ｖ−ｅ−３）中、Ｒａ１は炭素原子数１〜５のアルキル基を表し、Ｒｂ１は炭素原子数１〜４のアルコキシ基を表す。）
さらに、一般式（Ｖ−ｅ−３）で表される化合物は、たとえば式（５．６９）〜式（５．７１）で表される化合物群から選ばれる化合物であることが好ましく、特に式（５．７１）で表される化合物であることが好ましい。
【０１９５】
【化４１】
0005510617.tif 000043
【０１９６】
本発明に係る一般式（Ｖ−ｆ）で表される化合物は、例えば一般式（Ｖ−ｆ−１）で表される化合物群から選ばれる化合物であることが好ましい。
【０１９７】
【化４２】
0005510617.tif 000044
【０１９８】
（上記一般式（Ｖ−ｆ−１）中、Ｒｃ１およびＲｄ１はそれぞれ独立して炭素原子数２〜５のアルケニル基を又は炭素原子数１〜５のアルキル基又は炭素原子数１〜４のアルコキシ基を表す。）
さらに、前記一般式（Ｖ−ｆ−１）で表される化合物は、例えば式（５．７２）で表される化合物であることが好ましい。
【０１９９】
【化４３】
0005510617.tif 000045
【０２００】
本発明に係る一般式（Ｖ−ｆ）で表される化合物は、例えば一般式（Ｖ−ｆ−２）で表される化合物群から選ばれる化合物であることが好ましい。
【０２０１】
【化４４】
0005510617.tif 000046
【０２０２】
（上記一般式（Ｖ−ｆ−２）中、Ｒｅ１およびＲｆ１はそれぞれ独立して炭素原子数２〜５のアルケニル基、炭素原子数１〜５のアルキル基又は炭素原子数１〜４のアルコキシ基を表す。）
さらに、前記一般式（Ｖ−ｆ−２）で表される化合物は、例えば式（５．７３）〜式（５．７７）で表される化合物であることが好ましく、特に、式（５．７４）又は／および式（５．７７）で表される化合物であることが好ましい。
【０２０３】
【化４５】
0005510617.tif 000047
【０２０４】
本発明に係る一般式（Ｖ−ｇ）で表される化合物は、一般式（Ｖ−ｇ−１）で表される化合物であることが好ましい。
【０２０５】
【化４６】
0005510617.tif 000048
【０２０６】
（上記一般式（Ｖ−ｇ−１）中、Ｒ５１およびＲ５２はそれぞれ独立して炭素原子数１〜５のアルキル基、炭素原子数２〜５のアルケニル基又は炭素原子数１〜４のアルコキシを表し、Ｘ５１およびＸ５２はそれぞれ独立してフッ素原子又は水素原子を表す。）
本発明に係る一般式（Ｖ−ｇ）で表される化合物は、一般式（Ｖ−ｇ−２）で表される化合物であることが好ましい。
【０２０７】
【化４７】
0005510617.tif 000049
【０２０８】
（上記一般式（Ｖ−ｇ−２）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、前記一般式（Ｖ−ｇ−２）で表される化合物は、式（５．８７）から式（５．８１）で表される化合物であることが好ましく、式（５．７９）で表される化合物であることが好ましい。
【０２０９】
【化４８】
0005510617.tif 000050
【０２１０】
さらに、一般式（Ｖ−ｇ）で表される化合物は、一般式（Ｖ−ｇ−２）で表される化合物であることが好ましい。
【０２１１】
【化４９】
0005510617.tif 000051
【０２１２】
（上記一般式（Ｖ−ｇ−３）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、一般式（Ｖ−ｇ−３）で表される化合物は、式（５．８２）〜式（５．８４）で表される化合物であることが好ましく、式（５．８２）で表される化合物であることがより好ましい。
【０２１３】
【化５０】
0005510617.tif 000052
【０２１４】
本発明に係る一般式（Ｖ−ｇ）で表される化合物は、一般式（Ｖ−ｇ−４）で表される化合物であることが好ましい。
【０２１５】
【化５１】
0005510617.tif 000053
【０２１６】
（上記一般式（Ｖ−ｇ−４）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、前記一般式（Ｖ−ｇ−４）で表される化合物は、式（５．８５）〜式（５．８７）で表される化合物である。式（５．８５）で表される化合物であることが好ましい。
【０２１７】
【化５２】
0005510617.tif 000054
【０２１８】
本発明に係る一般式（Ｖ−ｇ）で表される化合物は、一般式（Ｖ−ｇ−５）で表される化合物であることが好ましい。
【０２１９】
【化５３】
0005510617.tif 000055
【０２２０】
（上記一般式（Ｖ−ｇ−５）中、Ｒ５１およびＲ５２はそれぞれ独立して炭素原子数１〜５のアルキル基、炭素原子数２〜５のアルケニル基又は炭素原子数１〜４のアルコキシ基を表し、Ｘ５１およびＸ５２はそれぞれ独立してフッ素原子又は水素原子を表す。）
本発明に係る一般式（Ｖ−ｇ）で表される化合物は、一般式（Ｖ−ｇ−６）で表される化合物であることが好ましい。
【０２２１】
【化５４】
0005510617.tif 000056
【０２２２】
（上記一般式（Ｖ−ｇ−６）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、前記一般式（Ｖ−ｇ−６）で表される化合物は、式（５．８８）〜式（５．４）で表される化合物であることが好ましく、式（５．８８）および／又は式（５．９１）で表される化合物であることが好ましい。
【０２２３】
【化５５】
0005510617.tif 000057
【０２２４】
本発明に係る一般式（Ｖ−ｇ）で表される化合物は、一般式（Ｖ−ｇ−７）で表される化合物であることが好ましい。
【０２２５】
【化５６】
0005510617.tif 000058
【０２２６】
（上記一般式（Ｖ−ｇ−７）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、前記一般式（Ｖ−ｇ−７）で表される化合物は、式（５．９２）〜式（５．９５）で表される化合物であることが好ましく、式（５．９２）および／又は式（５．９３）で表される化合物であることが好ましい。
【０２２７】
【化５７】
0005510617.tif 000059
【０２２８】
本発明に係る一般式（Ｖ−ｇ）で表される化合物は、一般式（Ｖ−ｇ−８）で表される化合物であることが好ましい。
【０２２９】
【化５８】
0005510617.tif 000060
【０２３０】
（上記一般式（Ｖ−３）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、前記一般式（Ｖ−ｇ−８）で表される化合物は、式（５．９６）〜式（５．９８）で表される化合物であることが好ましい。
【０２３１】
【化５９】
0005510617.tif 000061
【０２３２】
本発明に係る一般式（Ｖ−ｇ）で表される化合物は、一般式（Ｖ−ｇ−９）で表される化合物であることが好ましい。
【０２３３】
【化６０】
0005510617.tif 000062
【０２３４】
（上記一般式（Ｖ−ｇ−９）式中、Ｒ５１およびＲ５２はそれぞれ独立して炭素原子数１〜５のアルキル基、炭素原子数２〜５のアルケニル基又は炭素原子数１〜４のアルコキシ基を表し、Ｘ５１〜Ｘ５６はそれぞれ独立して、フッ素原子又は水素原子を表す。）
また、当該一般式（Ｖ−ｇ−９）において、Ｘ５１およびＸ５２、Ｘ５３およびＸ５４ならびにＸ５５およびＸ５６の組み合わせのうち、片方の置換基１つがフッ素原子であることが好ましい。
【０２３５】
本発明に係る一般式（Ｖ−ｇ）で表される化合物は、さらに一般式（Ｖ−ｇ−１０）〜（Ｖ−ｇ−１３）で表される化合物であることが好ましい。
【０２３６】
【化６１】
0005510617.tif 000063
【０２３７】
（上記一般式（Ｖ−ｇ−１０）〜（Ｖ−ｇ−１３）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、前記一般式（Ｖ−ｇ）で表される化合物は一般式（Ｖ−ｇ−１０）で表される化合物であることが好ましい。当該一般式（Ｖ−ｇ−１０）で表される化合物の好適な例としては、以下の式（５．１００）〜（５．１１６）の化合物が好ましい。
【０２３８】
【化６２】
0005510617.tif 000064
【０２３９】
本発明に係る一般式（５）で表される化合物の中でも、一般式（Ｖ−ａ）および一般式（Ｖ−ｂ）ならび前記式（５．１）〜式（５．１１６）が好ましく、前記式（５．１）〜式（５．１１６）中では、式（５．１）〜式（５．４）、式（５．６）〜式（５．９）、式（５．１１）、式（５．１８）、式（５．３１）、式（５．３５）、式（５．３７）、式（５．４６）、式（５．４８）、式（５．４９）、式（５．５３）、式（５．５５）〜式（５．６０）および式（５．６５）で表される化合物がより好ましく、式（５．１）、式（５．３）、式（５．７）、式（５．３１）で表される化合物がさらに好ましい。
【０２４０】
また、前記一般式（Ｖ−ａ）および一般式（Ｖ−ｂ）で表される第五成分の含有量の下限値は、２０質量％、２５質量％、３０質量％、３５質量％、４０質量％、４５質量％および５０質量％の順に好ましい。また、前記一般式（Ｖ−ａ）および一般式（Ｖ−ｂ）で表される第五成分の含有量の上限値は、７０質量、６５質量％、６０質量％、５５質量％、５０質量％、４５質量％、４０質量％、３５質量％および３０質量％の順に好ましい。
【０２４１】
本発明に係る第五成分の特に好ましい形態は一般式（Ｖ−ａ）および一般式（Ｖ−ｂ）ならび前記式（５．１）〜式（５．１１６）で表される化合物の中から、１〜３種類の異なる化合物を混合したものである。また、その際、本発明に係る第四成分全体の質量比は、液晶組成物全体に対して３２〜４０質量％が特に好ましい。
【０２４２】
本発明係る液晶組成物は、第六成分として下記一般式（６）：
【０２４３】
【化６３】
0005510617.tif 000065
【０２４４】
（上記一般式（６）中、ＲＸ１およびＲＸ２はそれぞれ独立して、炭素原子数１から１０のアルキル基、炭素原子数１から１０のアルコキシ基又は炭素原子数２から１０のアルケニル基を表し、これらの基中に存在する１個のメチレン基又は隣接していない２個以上のメチレン基は−Ｏ−又は−Ｓ−に置換されていても良く、またこれらの基中に存在する１個又は２個以上の水素原子は塩素原子および／又はフッ素原子に置換されても良く、
ｕおよびｖはそれぞれ独立して、０、１又は２を表すが、ｕ＋ｖは２以下であり、
ＭＸ１、ＭＸ２およびＭＸ３はそれぞれ独立して、以下の（ａ）および（ｂ）からなる群から選択され、
（ａ）トランス−１，４−シクロへキシレン基（この基中に存在する１個のメチレン基又は隣接していない２個以上のメチレン基は−Ｏ−又は−Ｓ−に置き換えられてもよい）、
（ｂ）１，４−フェニレン基（この基中に存在する１個の−ＣＨ＝又は隣接していない２個以上の−ＣＨ＝は−Ｎ＝に置き換えられてもよい。）
前記（ａ）又は前記（ｂ）に示す基に含まれる水素原子は、それぞれシアノ基、フッ素原子、トリフルオロメチル基およびトリフルオロメトキシ基からなる群から選択される基により置換されていても良いが、ＭＸ２および／又はＭＸ３が複数存在する場合は、それらは同一でも良く異なっていても良く、
ＬＸ１、ＬＸ２およびＬＸ３はそれぞれ独立して単結合、−ＣＯＯ−、−ＯＣＯ−、−ＣＨ２ＣＨ２−、−（ＣＨ２）４−、−ＯＣＨ２−、−ＣＨ２Ｏ−、−ＯＣＦ２−、−ＣＦ２Ｏ−，−ＣＨ＝ＣＨ−又は−Ｃ≡Ｃ−を表し、ＬＸ１および／又はＬＸ３が複数存在する場合は、それらは同一でも良く異なっていても良く、
ＸＸ１およびＸＸ２はそれぞれ独立してトリフルオロメチル基、トリフルオロメトキシ基又はフッ素原子を表すが、Ｘｘ１およびＸｘ２の何れか一つはフッ素原子を表す。ただし、前記一般式（１）〜一般式（４）で表される化合物を除く。）で表される化合物の群から少なくとも一つをさらに含むことが好ましい。
【０２４５】
前記ＲＸ１およびＲＸ２が結合する環構造が、フェニル基（芳香族）である場合において、好ましくは、直鎖状又は分岐状の炭素原子数１〜１０のアルキル基、直鎖状又は分岐状の炭素原子数１〜１０（又はそれ以上）のアルコキシ基および炭素原子数２〜１０のアルケニル基であり、より好ましくは、直鎖状の炭素原子数１〜５のアルキル基、直鎖状の炭素原子数１〜４（又はそれ以上）のアルコキシ基および炭素原子数４〜５のアルケニル基である。一方、当該ＲＸ１およびＲＸ２が結合する環構造が、シクロヘキサン、ピランおよびジオキサンなどの飽和した環構造の場合には、好ましくは、直鎖状又は分岐状の炭素原子数１〜１０のアルキル基、直鎖状の炭素原子数１〜１０（又はそれ以上）のアルコキシ基および直鎖状の炭素原子数２〜１０のアルケニル基であり、より好ましくは、直鎖状の炭素原子数１〜５のアルキル基、直鎖状の炭素原子数１〜４（又はそれ以上）のアルコキシ基および直鎖状の炭素原子数２〜５のアルケニル基である。
【０２４６】
また、本発明に係る一般式（６）において、表示素子の応答速度の改善を重視する場合はアルケニル基が好ましく、電圧保持率等の信頼性を重視する場合にはアルキル基が好ましい。
【０２４７】
上記一般式（６）におけるアルキル基およびアルコキシ基は、上記の第一成分〜第三成分と同様のアルキル基および／又はアルコキシ基が好ましい。また、上記一般式（６）におけるアルケニル基は、上記第三成分と同様のアルケニル基の例示が好ましく、前記式（ｉ）〜式（ｉｖ）がより好ましい。
【０２４８】
また、一般式（６）で表される化合物は液晶組成物の化学的な安定性が求められる場合には塩素原子をその分子内に有さないことが好ましい。
【０２４９】
このような一般式（６）で表される化合物を液晶組成物に添加すると、液晶表示素子の駆動電圧を変化させるという観点で特に好ましい。
【０２５０】
本発明に係る液晶組成物における第六成分の含有量は、上述した必須成分である第一成分および第二成分などと同様に、液晶組成物の使用態様・使用目的だけでなく他の成分との関係で適宜選択されるものであるため、当該液晶組成物に含まれる第四成分の含有量の好適範囲は実施形態によってそれぞれ別個独立していることが好ましい。
【０２５１】
本発明に係る液晶組成物において、第六成分の含有量の下限値は、本発明の液晶組成物の総量（１００質量％）に対して、例えば本発明の一つの実施形態としては１質量％であることが好ましい。あるいは本発明の別の実施形態では１０質量％であることが好ましい。また、本発明の別の実施形態では２０質量％であることが好ましい。さらに、本発明の別の実施形態では３０質量％であることが好ましい。さらに、本発明の別の実施形態では４０質量％であることが好ましい。さらに、本発明の別の実施形態では５０質量％であることが好ましい。さらに、本発明の別の実施形態では５５質量％であることが好ましい。さらに、本発明の別の実施形態では６０質量％であることが好ましい。さらに、本発明の別の実施形態では６５質量％であることが好ましい。さらに、本発明の別の実施形態では７０質量％であることが好ましい。さらに、本発明の別の実施形態では７５質量％であることが好ましい。さらに、本発明の別の実施形態では８０質量％であることが好ましい。
【０２５２】
さらに、本発明に係る液晶組成物において、第六成分の含有量の上限値は、本発明の液晶組成物の総量（１００質量％）に対して、例えば本発明の一つの形態では９５質量％であることが好ましい。また、本発明の別の実施形態では８５質量％であることが好ましい。さらに、本発明の別の実施形態では７５質量％であることが好ましい。さらに、本発明の別の実施形態では６５質量％であることが好ましい。さらに、本発明の別の実施形態では５５質量％であることが好ましい。さらに、本発明の別の実施形態では４５質量％であることが好ましい。さらに、本発明の別の実施形態では３５質量％であることが好ましい。さらに、本発明の別の実施形態では２５質量％であることが好ましい。
【０２５３】
本発明の液晶組成物において、一般式（６）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【０２５４】
また、本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０２５５】
本発明に係る第六成分において、一般式（６）で表す化合物同士の組み合わせ可能な種類は特に制限は無く、低温での溶解性、転移温度、電気的な信頼性、複屈折率などの所望の性能に応じて適宜組み合わせて使用する。第六成分として使用する一般式（６）の化合物の種類は、例えば本発明の一つの実施形態としては、第六成分が１種類の一般式（６）で表される化合物である。あるいは本発明の別の実施形態では第六成分が２種類の一般式（６）で表される化合物である。また、本発明の別の実施形態では第六成分が３種類の一般式（６）で表される化合物である。さらに、本発明の別の実施形態では第六成分が４種類の一般式（６）で表される化合物である。さらに、本発明の別の実施形態では第六成分が５種類の一般式（６）で表される化合物である。さらに、本発明の別の実施形態では第六成分が６種類の一般式（６）で表される化合物である。さらに、本発明の別の実施形態では第六成分が７種類の一般式（６）で表される化合物である。さらに、本発明の別の実施形態では第六成分が８種類の一般式（６）で表される化合物である。さらに、本発明の別の実施形態では第六成分が９種類の一般式（６）で表される化合物である。さらに、本発明の別の実施形態では第六成分が１０種類以上の一般式（６）で表される化合物を含む系である。
【０２５６】
本発明に係る一般式（６）で表される化合物の誘電率異方性（Δε）の下限値は、一つの実施形態では−２０であり、別の実施形態では−１５である。さらに別の実施形態では−１３であり、さらに別の実施形態では−１２である。またさらに別の実施形態では−１０であり、またさらに別の実施形態では−８である。また一方、一般式（６）で表される化合物からなる液晶組成物の誘電率異方性（Δε）の上限値は、一つの実施形態では０であり、別の実施形態では−１である。さらに別の実施形態では−２であり、さらに別の実施形態では−３である。またさらに別の実施形態では−４であり、またさらに別の実施形態では−５である。
【０２５７】
本発明に係る一般式（６）で表される化合物は、後述する一般式（ＶＩ−ａ）、一般式（ＶＩ−ｂ）、一般式（ＶＩ−ｃ）および一般式（ＶＩ−ｄ）：
【０２５８】
【化６４】
0005510617.tif 000066
【０２５９】
からなる群から選択される少なくとも１種で表される化合物であることが好ましい。
【０２６０】
前記一般式（ＶＩ−ａ）〜（ＶＩ−ｄ）で表される化合物についてそれぞれ以下詳説する。
【０２６１】
本発明に係る一般式（６）で表される化合物は、一般式（ＶＩ−ａ）で表される化合物であることが好ましい。
【０２６２】
【化６５】
0005510617.tif 000067
【０２６３】
（上記一般式（ＶＩ−ａ）中、Ｒ６ａおよびＲ６ｂはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基および／又はアルケニルオキシ基中の１つ以上の水素原子はフッ素原子で置換されていてもよく、該アルキル基、アルケニル基、アルコキシ基および／又はアルケニルオキシ基中のメチレン基は酸素原子が連続して結合しない限り酸素原子で置換されていてもよく、カルボニル基が連続して結合しない限りカルボニル基で置換されていてもよく、
Ａ１は１，４−シクロヘキシレン基、１，４−フェニレン基又はテトラヒドロピラン−２，５−ジイル基を表すが、Ａ１が１，４−フェニレン基を表す場合、該１，４−フェニレン基中の１つ以上の水素原子はフッ素原子に置換されていてもよい。）
上記一般式（ＶＩ−ａ）において、Ｒ６ａは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基、炭素原子数２〜８のアルケニル基を表すことがより好ましく、炭素原子数１〜８のアルキル基を表すことが更に好ましく、炭素原子数３〜５のアルキル基を表すことがより更に好ましい。
【０２６４】
上記一般式（ＶＩ−ａ）において、Ｒ６ｂは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基又は炭素原子数１〜８のアルコキシ基を表すことがより好ましく、炭素原子数３〜５のアルキル基又は炭素原子数２〜４のアルコキシ基を表すことが更に好ましく、炭素原子数３又は５のアルキル基又は炭素原子数２又は４のアルコキシ基を表すことがより更に好ましい。
【０２６５】
一般式（ＶＩ−ａ）において、Ａ１は１，４−シクロヘキシレン基、１，４−フェニレン基又はテトラヒドロピラン−２，５−ジイル基を表すが、Ａ１が１，４−フェニレン基を表す場合、該１，４−フェニレン基中の１つ以上の水素原子はフッ素原子に置換されていてもよいが、１，４−シクロヘキシレン基、又は１，４−フェニレン基が好ましいく、より具体的には、当該発明の液晶組成物を用いて作製される表示素子および液晶ディスプレイにおいて応答速度を重視する場合には、１，４−フェニレン基を表すことが好ましく、動作温度範囲を重視する場合、すなわち高い動作温度範囲（Ｔｎｉが高い）を必要とする場合、１，４−シクロヘキシレン基を表すことが好ましく、１，４−フェニレン基を表す場合には、ベンゼン環中の１つ以上の水素原子はフッ素に置換されていても良いが、無置換、１置換又は２置換が好ましく、無置換がより好ましい。２置換の場合には２，３−ジフルオロ−１，４−フェニレン基を表すことが好ましい。
【０２６６】
前記一般式（ＶＩ−ａ）で表される化合物は、具体的には次に記載する一般式（ＶＩ−ａ−１）および／又は一般式（ＶＩ−ｂ−１）：
【０２６７】
【化６６】
0005510617.tif 000068
【０２６８】
（上記一般式（ＶＩ−ａ−１）および／又は一般式（ＶＩ−ｂ−１）中、Ｒ６ａ及びＲ６ｂはそれぞれ独立して、炭素原子数１〜５のアルキル基、炭素原子数２〜５のアルケニル基、炭素原子数１〜８のアルコキシ基又は炭素原子数２〜８のアルケニルオキシ基を表し、該アルキル基、アルケニル基、アルコキシ基および／又はアルケニルオキシ基中の１つ以上の水素原子はフッ素原子で置換されていてもよく、該アルキル基、アルケニル基、アルコキシ基および／又はアルケニルオキシ基中のメチレン基は酸素原子が連続して結合しない限り酸素原子で置換されていてもよく、カルボニル基が連続して結合しない限りカルボニル基で置換されていてもよい。）で表される群から選ばれる化合物であることが好ましい。
【０２６９】
また、前記Ｒ６ａ及びＲ６ｂはそれぞれ独立して、炭素原子数１〜５のアルキル基、炭素原子数２〜５のアルケニル基、炭素原子数１〜５のアルコキシ基又は炭素原子数２〜５のアルケニルオキシ基を表すことがより好ましく、前記Ｒ６ａおよびＲ６ｂがアルケニル基の場合は、炭素原子数は４〜５であることが好ましい。
【０２７０】
本発明に係る一般式（ＶＩ）で表される化合物は具体的には次に記載する式（６．１）〜式（６．２１）：
【０２７１】
【化６７】
0005510617.tif 000069
【０２７２】
【化６８】
0005510617.tif 000070
【０２７３】
で表される化合物が好ましいが、式（６．１）〜式（６．６）および式（６．１３）〜式（６．１６）で表される化合物がより好ましく、式（６．１）、式（６．３）、式（６．５）、式（６．６）および式（６．１５）で表される化合物が更に好ましく、式（６．１）、式（６．３）、式（６．５）および式（６．１５）で表される化合物が特に好ましい。
【０２７４】
より具体的に述べると本願発明の液晶組成物に要求される屈折率異方性Δｎの値が比較的低い場合（概ね０．０９乃至０．１未満）は式（６．１）および式（６．３）で表される化合物が最も好ましく、要求される屈折率異方性Δｎの値が比較的高い場合（概ね０．０９乃至０．１超）は式（６．５）で表される化合物が最も好ましい。また、屈折率異方性Δｎの値が０．０９以上〜０．１以下の範囲では式（６．１）、式（６．３）又は式（６．５）の化合物のいずれかを使用してよい。
【０２７５】
本発明に係る一般式（ＶＩ−ａ）で表される化合物がアルケニル基を有する場合、具体的には次に記載する式（６．２２）〜式（６．２７）：
【０２７６】
【化６９】
0005510617.tif 000071
【０２７７】
（上記式中、Ｒ６ｂはそれぞれ独立して、炭素原子数１〜５のアルキル基、炭素原子数４〜５のアルケニル基、炭素原子数１〜４のアルコキシ基を表す。）
で表される群から選ばれる化合物であること好ましい。
【０２７８】
本発明に係る一般式（６）で表される化合物は、一般式（ＶＩ−ｂ）：
【０２７９】
【化７０】
0005510617.tif 000072
【０２８０】
（上記一般式（ＶＩ−ｂ）中、Ｒ６ｃおよびＲ６ｄはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基および／又はアルケニルオキシ基中の１つ以上の水素原子はフッ素原子で置換されていてもよく、該アルキル基、アルケニル基、アルコキシ基および／又はアルケニルオキシ基中のメチレン基は酸素原子が連続して結合しない限り酸素原子で置換されているか、カルボニル基が連続して結合しない限りカルボニル基で置換されていてもよい。）で表される群から選ばれる化合物であることが好ましい。また、前記第四成分として一般式（４）で表される化合物を本発明に係る液晶組成物として含む場合であって、かつ前記一般式（ＶＩ−ｂ）で表される化合物と前記一般式（４）で表される化合物とが同一の場合は、前記一般式（ＶＩ−ｂ）で表される化合物は第六成分には含まれないことが好ましい。
【０２８１】
上記一般式（ＶＩ−ｂ）において、Ｒ６Ｃは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基、炭素原子数２〜８のアルケニル基を表すことがより好ましく、炭素原子数１〜８のアルキル基を表すことが更に好ましく、炭素原子数３〜５のアルキル基を表すことがより更に好ましい。
【０２８２】
上記一般式（ＶＩ−ｂ）において、Ｒ６ｄは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基又は炭素原子数１〜８のアルコキシ基を表すことがより好ましく、炭素原子数３〜５のアルキル基又は炭素原子数２〜４のアルコキシ基を表すことが更に好ましく、炭素原子数３又は５のアルキル基又は炭素原子数２又は４のアルコキシ基を表すことがより更に好ましい。
【０２８３】
一般式（ＶＩ−ｂ）で表される化合物は、具体的には次に記載する式（６．２８）〜（６．３３）で表される化合物：
【０２８４】
【化７１】
0005510617.tif 000073
【０２８５】
が好ましいが、式（６．２８）〜式（６．３２）で表される化合物がより好ましく、式（６．２８）〜式（６．３１）で表される化合物が更に好ましく、式（６．２８）および式（６．３０）で表される化合物が特に好ましい。
【０２８６】
本発明に係る一般式（ＶＩ−ｂ）で表される化合物がアルケニル基を有する場合には、具体的には次に記載する式（６．３４）〜（６．３７）：
【０２８７】
【化７２】
0005510617.tif 000074
【０２８８】
（上記式中、Ｒ６ｄは炭素原子数１〜５のアルキル基、炭素原子数４〜５のアルケニル基、又は炭素原子数１〜４のアルコキシ基を表す）で表される化合物が好ましい。
【０２８９】
本発明に係る一般式（６）で表される化合物は、一般式（ＶＩ−ｃ）で表される化合物であることが好ましい。
【０２９０】
【化７３】
0005510617.tif 000075
【０２９１】
（一般式（ＶＩ−ｃ）中、Ｒ６ｅ、Ｒ６ｆはそれぞれ独立して、炭素原子数１〜１５のアルキル基、炭素原子数２〜１５のアルケニル基、又は炭素原子数１〜１５のアルコキシ基を表す。）で表される群から選ばれる化合物であることが好ましい。
【０２９２】
また、前記一般式（ＶＩ−ｃ）で表される化合物において、より好ましくは、Ｒ６ｅが炭素原子数１〜１０のアルキル基であり、かつＲ６ｆが炭素原子数１〜１０のアルコキシ基であり、特に好ましくは、Ｒ６ｅが炭素原子数１〜５のアルキル基であり、かつＲ６ｆが炭素原子数１〜５のアルコキシ基である。
【０２９３】
また、本発明に係る一般式（ＶＩ−ｃ）で表される化合物は、以下の式（６．３８）〜（６．４３）：
【０２９４】
【化７４】
0005510617.tif 000076
【０２９５】
からなる群から選択される化合物が好ましい。
【０２９６】
本発明に係る一般式（６）で表される化合物は、一般式（ＶＩ−ｄ）で表される化合物であることが好ましい。
【０２９７】
【化７５】
0005510617.tif 000077
【０２９８】
（上記一般式（ＶＩ−ｄ）中、Ｒ６ｇおよびＲ６ｈはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基および／又はアルケニルオキシ基中の１つ以上の水素原子はフッ素原子で置換されていてもよく、該アルキル基、アルケニル基、アルコキシ基および／又はアルケニルオキシ基中のメチレン基は酸素原子が連続して結合しない限り酸素原子で置換されているか、カルボニル基が連続して結合しない限りカルボニル基で置換されていてもよく、
Ａ２は１，４−シクロヘキシレン基、１，４−フェニレン基又はテトラヒドロピラン−２，５−ジイル基を表すが、Ａが１，４−フェニレン基を表す場合、該１，４−フェニレン基中の１つ以上の水素原子はフッ素に置換されていてもよく、
Ｚ１は単結合、−ＯＣＨ２−、−ＯＣＦ２−、−ＣＨ２Ｏ−、又はＣＦ２Ｏ−を表し、
ｎは０又は１であり、
Ｘ６１〜Ｘ６６はそれぞれ独立して水素原子、又はフッ素原子を表すが、Ｘ６１〜Ｘ６６の少なくとも２つはフッ素原子を表す。）で表される群から選ばれる化合物であることが好ましい。また、本願における１，４−シクロヘキシル基はトランス−１，４−シクロヘキシル基であることが好ましい。
【０２９９】
また、前記第二成分として一般式（２）で表される化合物を本発明に係る液晶組成物として含む場合であって、かつ前記一般式（ＶＩ−ｄ）で表される化合物と前記一般式（２）で表される化合物とが同一の場合は、前記一般式（ＶＩ−ｄ）で表される化合物は第六成分には含まれないことが好ましい。
【０３００】
上記一般式（ＶＩ−ｄ）において、Ｒ６ｇは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基、炭素原子数２〜８のアルケニル基を表すことがより好ましく、炭素原子数１〜８のアルキル基を表すことが更に好ましく、炭素原子数３〜５のアルキル基を表すことがより更に好ましい。
【０３０１】
上記一般式（ＶＩ−ｄ）において、Ｒ６ｈは炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基又は炭素原子数１〜８のアルコキシ基を表すことがより好ましく、炭素原子数３〜５のアルキル基又は炭素原子数２〜４のアルコキシ基を表すことが更に好ましく、炭素原子数３又は５のアルキル基がより更に好ましい。さらに、ＲｅとＲｆの炭素原子数は互いに異なることが好ましい。
【０３０２】
また、上記一般式（ＶＩ−ｄ）において、Ｘ６１〜Ｘ６６はそれぞれ独立して、水素原子又はフッ素原子を表すことが好ましいが、２つ〜５つがフッ素原子を表すことが好ましく、２つ〜４つがフッ素原子を表すことがより好ましく、２つ〜３つがフッ素原子を表すことがより好ましく、２つがフッ素原子を表すことが更に好ましく、２つがフッ素原子を表すことが最も好ましい。
【０３０３】
この場合において、フッ素原子が１つの場合は、Ｘ６３〜Ｘ６６のいずれか２つがフッ素原子を表すことが好ましく、Ｘ６３又はＸ６４がフッ素原子を表すことがより好ましい。フッ素原子が２つの場合は、Ｘ６３〜Ｘ６６のいずれか２つがフッ素原子を表すことが好ましく、Ｘ６３およびＸ６４がフッ素原子を表すか又はＸ６５およびＸ６６がフッ素原子を表すことがより好ましく、Ｘ６３およびＸ６４がフッ素原子を表すことが更に好ましい。フッ素原子が３つ以上の場合は、少なくともＸ６３およびＸ６４がフッ素原子を表すか又は少なくともＸ６５およびＸ６６がフッ素原子を表すことが好ましく、少なくともＸ６３およびＸ６４がフッ素原子を表すことがより好ましい。
【０３０４】
前記一般式（ＶＩ−ｄ）において、Ａ２は１，４−シクロヘキシレン基、１，４−フェニレン基又はテトラヒドロピラン−２，５−ジイル基を表すことが好ましいが、当該液晶組成物を用いて作製される表示素子および液晶ディスプレイにおいて応答速度を重視する場合には、１，４−フェニレン基又はテトラヒドロピラン−２，５−ジイル基を表すことが好ましく、１，４−フェニレン基を表すことがより好ましい。駆動電圧を重視する場合には１，４−フェニレン基又はテトラヒドロピラン−２，５−ジイル基を表すことが好ましく、テトラヒドロピラン−２，５−ジイル基を表すことがより好ましい。動作温度範囲を重視する場合、すなわち高い動作温度範囲を必要とする場合、１，４−シクロヘキシレン基又はテトラヒドロピラン−２，５−ジイル基を表すことが好ましく、１，４−シクロヘキシレン基を表すことがより好ましい。１，４−フェニレン基を表す場合には、ベンゼン環中の１つ以上の水素原子はフッ素原子に置換されていても良いが、無置換、１置換又は２置換が好ましく、２置換の場合には２，３−ジフルオロベンゼンを表すことが好ましい。
【０３０５】
前記一般式（ＶＩ−ｄ）において、Ｚ１は単結合、−ＯＣＨ２−、−ＯＣＦ２−、−ＣＨ２Ｏ−、又は−ＣＦ２Ｏ−を表すが、単結合、−ＯＣＦ２−又は−ＣＦ２Ｏ−を表すことが好ましく、単結合を表すことがより好ましい。
【０３０６】
前記一般式（ＶＩ−ｃ）において、ｎは０又は１を表すが、応答速度を重視する場合０を表すことが好ましく、動作温度範囲を重視する場合、すなわち高い動作温度範囲を必要とする場合、１を表すことが好ましい。
【０３０７】
なお、上記一般式（ＶＩ−ａ）〜（ＶＩ−ｄ）において、Ｒ６ａ〜Ｒ６ｈは、一般式（６）におけるＲＸ１およびＲＸ２に相当するものであるため、アルキル基、アルケニル基、アルコキシ基又はアルケニルオキシ基については、直鎖状又は分岐状が好ましく、直鎖状がより好ましいことは言うまでもない。
【０３０８】
本発明に係る一般式（ＶＩ−ｄ）で表される化合物は具体的には次に記載する一般式（ＶＩ−ｄ−１）〜（ＶＩ−ｄ−１２）：
【０３０９】
【化７６】
0005510617.tif 000078
【０３１０】
【化７７】
0005510617.tif 000079
【０３１１】
（上記式中、Ｒ６ｇは一般式（ＶＩ−ｄ）におけるＲ６ｇと同じ意味を表し、Ｒ６ｈは一般式（ＶＩ−ｄ）におけるＲ６ｈと同じ意味を表す。）で表される化合物が好ましいが、一般式（ＶＩ−ｄ−１）、一般式（ＶＩ−ｄ−３）〜一般式（ＶＩ−ｄ−９）および一般式（ＶＩ−ｄ−１２）〜一般式（ＶＩ−ｄ−１５）がより好ましく、一般式（ＶＩ−ｄ−１）、一般式（ＶＩ−ｄ−３）、一般式（ＶＩ−ｄ−５）、一般式（ＶＩ−ｄ−６）、一般式（ＶＩ−ｄ−９）、一般式（ＶＩ−ｄ−１２）、一般式（ＶＩ−ｄ−１３）および一般式（ＶＩ−ｄ−１５）が更に好ましく、一般式（ＶＩ−ｄ−１）、一般式（ＶＩ−ｄ−５）、一般式（ＶＩ−ｄ−６）が特に好ましく、一般式（ＶＩ−ｄ−５）が最も好ましい。
【０３１２】
本発明に係る一般式（ＶＩ−ｄ）（一般式（ＶＩ−ｄ−１）〜（ＶＩ−ｄ−１２）も含む。）におけるＲ６ｇおよびＲ６ｈはそれぞれ独立して、炭素原子数１〜８のアルキル基、炭素原子数２〜８のアルケニル基、炭素原子数１〜８のアルコキシ基又は炭素原子数２〜８のアルケニルオキシ基を表すが、炭素原子数１〜８のアルキル基又は炭素原子数２〜８のアルケニル基を表すことが好ましく、炭素原子数２〜５のアルキル基又は炭素原子数２〜５のアルケニル基を表すことがより好ましく、炭素原子数２〜５のアルキル基を表すことが更に好ましく、直鎖であることが好ましく、Ｒ６ｇおよびＲ６ｈが共にアルキル基である場合には、それぞれの炭素原子数は異なっている方が好ましい。
【０３１３】
更に詳述すると、Ｒ６ｇがプロピル基を表しＲ６ｈがエチル基を表す化合物又はＲ６ｇがブチル基を表しＲ６ｈがエチル基を表す化合物が好ましい。
【０３１４】
本発明に係る一般式（ＶＩ−ｄ−１）で表される化合物は、具体的には式（６．４４）〜式（６．５５）で表される化合物であることが好ましい。
【０３１５】
【化７８】
0005510617.tif 000080
【０３１６】
本発明に係る一般式（６）で表される化合物の中でも、一般式（ＶＩ−ａ）で表される化合物、一般式（ＶＩ−ｃ）で表される化合物、式（６．１）、式（６．３）、式（６．５）、式（６．２８）、式（６．２９）、式（６．３０）、式（６．３１）、式（６．４４）および式（６．４６）で表される化合物からなる群から選択される化合物がより好ましく、一般式（ＶＩ−ａ）で表される化合物、一般式（ＶＩ−ｃ）で表される化合物、式（６．１）、式（６．３）、式（６．２８）、式（６．２９）、式（６．３０）、式（６．３１）、式（６．４４）および式（６．４６）で表される化合物からなる群から選択される化合物がさらに好ましい。
【０３１７】
本発明に係る第六成分の特に好ましい形態は、一般式（ＶＩ−ａ）で表される化合物、一般式（ＶＩ−ｃ）で表される化合物、式（６．１）、式（６．３）、式（６．５）、式（６．２８）、式（６．２９）、式（６．３０）、式（６．３１）、式（６．４４）および式（６．４６）で表される化合物からなる群から選択される化合物の中から、１〜３種類の異なる化合物を混合したものである。また、その際、本発明に係る第六成分全体の質量比は、液晶組成物全体に対して２０〜３２質量％が特に好ましい。
【０３１８】
本発明の液晶組成物は、第７成分として、以下の一般式（ＶＩＩ−Ａ）および一般式（ＶＩＩＩ−Ｂ）で表される化合物を少なくとも１種以上さらに含有してもよい。
【０３１９】
【化７９】
0005510617.tif 000081
【０３２０】
（一般式（ＶＩＩ−Ａ）中、Ｒ７１およびＲ７２はそれぞれ独立して炭素原子数１から１０の直鎖アルキル基、炭素原子数１から１０の直鎖アルコキシ基又は炭素原子数２から１０の直鎖アルケニル基を表す。）
【０３２１】
【化８０】
0005510617.tif 000082
【０３２２】
（一般式（ＶＩＩ−Ｂ）中、Ｒ７１およびＲ７２は、上記一般式（ＶＩＩ−Ａ）と同様に、それぞれ独立して炭素原子数１から１０の直鎖アルキル基、炭素原子数１から１０の直鎖アルコキシ基又は炭素原子数４から１０の直鎖アルケニル基を表す。）
このような一般式（ＶＩＩ−Ａ）および（ＶＩＩ−Ｂ）で表される化合物を液晶組成物に添加すると、特に低粘度の液晶組成物が得られるという観点で特に好ましい。
【０３２３】
本発明に係る液晶組成物における第七成分の含有量は、上述した必須成分である第一成分および第二成分などと同様に、液晶組成物の使用態様・使用目的だけでなく他の成分との関係で適宜選択されるものであるため、当該液晶組成物に含まれる第四成分の含有量の好適範囲は実施形態によってそれぞれ別個独立していることが好ましい。
【０３２４】
本発明に係る液晶組成物において、第七成分の含有量の下限値は、本発明の液晶組成物の総量（１００質量％）に対して、例えば本発明の一つの実施形態としては１質量％であることが好ましい。あるいは本発明の別の実施形態では１０質量％であることが好ましい。また、本発明の別の実施形態では２０質量％であることが好ましい。さらに、本発明の別の実施形態では３０質量％であることが好ましい。さらに、本発明の別の実施形態では４０質量％であることが好ましい。さらに、本発明の別の実施形態では５０質量％であることが好ましい。さらに、本発明の別の実施形態では５５質量％であることが好ましい。さらに、本発明の別の実施形態では６０質量％であることが好ましい。さらに、本発明の別の実施形態では６５質量％であることが好ましい。さらに、本発明の別の実施形態では７０質量％であることが好ましい。さらに、本発明の別の実施形態では７５質量％であることが好ましい。さらに、本発明の別の実施形態では８０質量％であることが好ましい。
【０３２５】
さらに、本発明に係る液晶組成物において、第七成分の含有量の上限値は、本発明の液晶組成物の総量（１００質量％）に対して、例えば本発明の一つの形態では９５質量％であることが好ましい。また、本発明の別の実施形態では８５質量％であることが好ましい。さらに、本発明の別の実施形態では７５質量％であることが好ましい。さらに、本発明の別の実施形態では６５質量％であることが好ましい。さらに、本発明の別の実施形態では５５質量％であることが好ましい。さらに、本発明の別の実施形態では４５質量％であることが好ましい。さらに、本発明の別の実施形態では３５質量％であることが好ましい。さらに、本発明の別の実施形態では２５質量％であることが好ましい。
【０３２６】
本発明の液晶組成物において、一般式（ＶＩＩ−Ａ）又は（ＶＩＩ−Ｂ）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【０３２７】
また、本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０３２８】
本発明に係る第七成分において、一般式（ＶＩＩ−Ａ）又は（ＶＩＩ−Ｂ）で表す化合物同士の組み合わせ可能な種類は特に制限は無く、低温での溶解性、転移温度、電気的な信頼性、複屈折率などの所望の性能に応じて適宜組み合わせて使用する。第七成分として使用する一般式（ＶＩＩ−Ａ）又は（ＶＩＩ−Ｂ）の化合物の種類は、例えば本発明の一つの実施形態としては、第七成分が１種類の一般式（ＶＩＩ−Ａ）又は（ＶＩＩ−Ｂ）で表される化合物である。あるいは本発明の別の実施形態では第七成分が２種類の一般式（ＶＩＩ−Ａ）又は（ＶＩＩ−Ｂ）で表される化合物である。また、本発明の別の実施形態では第七成分が３種類の一般式（ＶＩＩ−Ａ）又は（ＶＩＩ−Ｂ）で表される化合物である。さらに、本発明の別の実施形態では第七成分が４種類の一般式（ＶＩＩ−Ａ）又は（ＶＩＩ−Ｂ）で表される化合物である。さらに、本発明の別の実施形態では第七成分が５種類の一般式（ＶＩＩ−Ａ）又は（ＶＩＩ−Ｂ）で表される化合物である。さらに、本発明の別の実施形態では第七成分が６種類の一般式（ＶＩＩ−Ａ）又は（ＶＩＩ−Ｂ）で表される化合物である。さらに、本発明の別の実施形態では第七成分が７種類の一般式（ＶＩＩ−Ａ）又は（ＶＩＩ−Ｂ）で表される化合物である。さらに、本発明の別の実施形態では第七成分が８種類の一般式（ＶＩＩ−Ａ）又は（ＶＩＩ−Ｂ）で表される化合物である。さらに、本発明の別の実施形態では第七成分が９種類の一般式（ＶＩＩ−Ａ）又は（ＶＩＩ−Ｂ）で表される化合物である。さらに、本発明の別の実施形態では第七成分が１０種類以上の一般式（ＶＩＩ−Ａ）又は（ＶＩＩ−Ｂ）で表される化合物を含む系である。
【０３２９】
本発明に係る一般式（ＶＩＩ−Ａ）又は（ＶＩＩ−Ｂ）で表される化合物の誘電率異方性（Δε）の下限値は、一つの実施形態では−１であり、別の実施形態では−０．９である。さらに別の実施形態では−０．８であり、さらに別の実施形態では−０．７である。またさらに別の実施形態では−０．５であり、またさらに別の実施形態では−０．４である。また一方、一般式（ＶＩＩ−Ａ）又は（ＶＩＩ−Ｂ）で表される化合物からなる液晶組成物の誘電率異方性（Δε）の上限値は、一つの実施形態では＋１であり、別の実施形態では＋０．９である。さらに別の実施形態では＋０．８であり、さらに別の実施形態では＋０．７である。またさらに別の実施形態では＋０．６であり、またさらに別の実施形態では＋０．５である。
【０３３０】
本発明に係る一般式（ＶＩＩ−Ａ）で表される化合物は、具体的には以下に挙げる式（７．１）〜式（７．６０）で表される化合物が好ましい。
【０３３１】
【化８１】
0005510617.tif 000083
【０３３２】
【化８２】
0005510617.tif 000084
【０３３３】
【化８３】
0005510617.tif 000085
【０３３４】
【化８４】
0005510617.tif 000086
【０３３５】
【化８５】
0005510617.tif 000087
【０３３６】
【化８６】
0005510617.tif 000088
【０３３７】
【化８７】
0005510617.tif 000089
【０３３８】
【化８８】
0005510617.tif 000090
【０３３９】
また、本発明に係る一般式（ＶＩＩ−Ｂ）で表される化合物は、式（７．７１）〜式（７．８５）からなる群から選択される少なくとも一つがより好ましい。
【０３４０】
【化８９】
0005510617.tif 000091
【０３４１】
【化９０】
0005510617.tif 000092
【０３４２】
本発明に係る一般式一般式（ＶＩＩ−Ａ）および（ＶＩＩ−Ｂ）で表される化合物の中でも、式（７．７１）〜式（７．８５）で表される化合物がより好ましい。
【０３４３】
本発明に係る液晶組成物は、上述の第一成分〜第七成分で表される化合物以外に、用途に応じて、通常のネマチック液晶、スメクチック液晶、コレステリック液晶、カイラル剤、酸化防止剤、紫外線吸収剤、重合性モノマーなどの他の成分を含有しても良い。また、これら他の成分のうち、酸化防止剤や紫外線吸収剤は特に制限されることはなく、公知のものを使用することができる。
【０３４４】
本発明に係る液晶組成物は、重合性モノマーをさらに含有することが好ましい。すなわち、本発明に係る重合性モノマーは、一般式（８）：
【０３４５】
【化９１】
0005510617.tif 000093
【０３４６】
（一般式（８）中、Ｘ８１およびＸ８２はそれぞれ独立して、水素原子又はメチル基を表し、Ｓｐ１およびＳｐ２はそれぞれ独立して、単結合、炭素原子数１〜８のアルキレン基又は−Ｏ−（ＣＨ２）ｓ−（式中、ｓは１から７の整数を表し、酸素原子は芳香環に結合するものとする。）を表し、
Ｚ２は−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１およびＹ２はそれぞれ独立して、フッ素原子又は水素原子を表す。）、−Ｃ≡Ｃ−又は単結合を表し、
Ｂは１，４−フェニレン基、トランス−１，４−シクロヘキシレン基又は単結合を表し、式中の全ての１，４−フェニレン基は、任意の水素原子がフッ素原子により置換されていても良い。）
で表される２官能性モノマーが好ましい。
【０３４７】
上記一般式（８）で表される２官能性モノマーは、Ｘ８１およびＸ８２が、何れも水素原子を表すジアクリレート誘導体、何れもメチル基を表すジメタクリレート誘導体の何れも好ましく、一方が水素原子を表しもう一方がメチル基を表す化合物も好ましい。これらの化合物の重合速度は、ジアクリレート誘導体が最も早く、ジメタクリレート誘導体が遅く、非対称化合物がその中間であり、その用途により好ましい態様を用いることができる。ＰＳＡ表示素子においては、ジメタクリレート誘導体が特に好ましい。
【０３４８】
上記一般式（８）中、Ｓｐ１およびＳｐ２はそれぞれ独立して、単結合、炭素原子数１〜８のアルキレン基又は−Ｏ−（ＣＨ２）ｓ−を表すが、ＰＳＡ表示素子においては少なくとも一方が単結合であることが好ましく、共に単結合を表す化合物又は一方が単結合でもう一方が炭素原子数１〜８のアルキレン基又は−Ｏ−（ＣＨ２）ｓ−を表す態様が好ましい。この場合１〜４のアルキル基が好ましく、ｓは１〜４が好ましい。
【０３４９】
上記一般式（８）中、Ｚ２は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−又は単結合が好ましく、−ＣＯＯ−、−ＯＣＯ−又は単結合がより好ましく、単結合が特に好ましい。
【０３５０】
上記一般式（８）中、Ｂは任意の水素原子がフッ素原子により置換されていても良い１，４−フェニレン基、トランス−１，４−シクロヘキシレン基又は単結合を表すが、１，４−フェニレン基又は単結合が好ましい。Ｂが単結合以外の環構造を表す場合、Ｚ２は単結合以外の連結基も好ましく、Ｂが単結合の場合、Ｚ２は単結合が好ましい。
【０３５１】
本発明に係る液晶組成物において、一般式（８）で表される重合性モノマーの含有量は、当該液晶組成物の全体の量（１００質量％）に対して、０．０５〜１質量％が好ましく、０．１〜０．５質量％がより好ましく、０．１〜０．４質量％が更に好ましく、０．１〜０．３質量％が特に好ましく、０．１５〜０．３質量％が最も好ましい。
【０３５２】
当該重合性モノマーの含有量が０．１〜０．３質量％であると液晶表示素子の表示特性と信頼性のバランスの観点で好ましい。
【０３５３】
これらの点から、一般式（８）において、Ｓｐ１およびＳｐ２の間の環構造は、具体的には次に記載する構造が好ましい。
【０３５４】
前記一般式（８）において、Ｂが単結合を表し、環構造が二つの環で形成される場合において、次の式（ＶＩＩＩａ−１）から式（ＶＩＩＩａ−５）
【０３５５】
【化９２】
0005510617.tif 000094
【０３５６】
（上記一般式（ＶＩＩＩａ−１）〜（ＶＩＩＩａ−５）中、両端はＳｐ１又はＳｐ２に結合するものとする。）を表すことが好ましく、上記一般式（ＶＩＩＩａ−１）から式（ＶＩＩＩａ−３）を表すことがより好ましく、式（ＶＩＩＩａ−１）を表すことが特に好ましい。
【０３５７】
これらの骨格を含む重合性モノマーは重合後の配向規制力がＰＳＡ型液晶表示素子に最適であり、良好な配向状態が得られることから、表示ムラが抑制されるか、又は、全く発生しない。
【０３５８】
以上のことから、本発明に係る重合性モノマーとしては、式（８．１）〜式（８．４）が特に好ましく、中でも式（８．２）が最も好ましい。
【０３５９】
【化９３】
0005510617.tif 000095
【０３６０】
（上記式（８．１）〜（８．４）中、Ｓｐ２は炭素原子数２から５のアルキレン基を表す。）
本発明の液晶組成物にモノマーを添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。また、保存安定性を向上させるために、安定剤を添加しても良い。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。
【０３６１】
また、本発明に係る液晶組成物および／又は重合性モノマーを含有する液晶組成物では、当該滴下痕の抑制にも有効であることが確認された。ここで、「滴下痕」とは、黒表示した場合に液晶組成物を滴下した痕が白く浮かび上がる現象と定義する。以下、簡単に滴下痕について説明する。
【０３６２】
近年における液晶表示素子の用途拡大に起因して、その使用方法や製造方法に大きな変化が見られ、これらに対応するためには、従来知られている基本的な物性値以外の特性についても最適化が求められるようになった。すなわち、液晶組成物を使用する液晶表示素子はＶＡ型やＩＰＳ型等が広く使用されるに至り、その大きさも５０型以上の超大型サイズの表示素子が使用されるようになった。このような基板サイズの大型化に伴い、液晶組成物の基板への注入方法が従来の真空注入法から滴下注入（ＯＤＦ：Ｏｎｅ  Ｄｒｏｐ  Ｆｉｌｌ）法が主流となり（特開平６−２３５９２５参照）、液晶組成物を基板に滴下した際の滴下痕が表示品位の低下を招く問題が表面化するに至った。さらに、液晶表示素子中の液晶材料のプレチルト角の生成を高速応答性を目的に、ＰＳ液晶表示素子（ｐｏｌｙｍｅｒ  ｓｔａｂｉｌｉｚｅｄ、ポリマー安定化）、ＰＳＡ液晶表示素子（ｐｏｌｙｍｅｒ  ｓｕｓｔａｉｎｅｄ  ａｌｉｇｎｍｅｎｔ、ポリマー維持配向）が開発され（特開２００２−３５７８３０号公報参照）、滴下痕の問題はより大きな問題となっている。
【０３６３】
すなわち、当該ＰＳ又はＰＳＡの表示素子は液晶組成物中にモノマーを添加し、組成物中のモノマーを硬化させることに特徴を有する。アクティブマトリクス用液晶組成物は、高い電圧保持率を維持する必要性から、使用可能な化合物が特定され、化合物中にエステル結合を有する化合物は使用が制限されている。ＰＳＡ液晶表示素子に使用するモノマーはアクリレート系が主であり、化合物中にエステル結合を有するものが一般的であり、このような化合物はアクティブマトリクス用液晶化合物としては通常使用されないものである（特開２００２−３５７８３０号公報参照）。このような異物は、滴下痕の発生を誘発し、表示不良による液晶表示素子の歩留まりの悪化が問題となっている。また、液晶組成物中に酸化防止剤、光吸収剤等の添加物を添加する際にも歩留まりの悪化が問題となる。
【０３６４】
このような滴下痕の抑制には、液晶組成物中に混合した重合性モノマーの重合により、液晶相層中にポリマー層を形成することにより配向制御膜との関係で発生する滴下痕を抑制する方法が開示されている（特開２００６−５８７５５号参照）。しかしながら、この方法においては液晶中に添加した重合性モノマーに起因する表示の焼き付きの問題があり、滴下痕の抑制についてもその効果は不十分であり、液晶表示素子としての基本的な特性を維持しつつ、焼き付きや滴下痕の発生し難い液晶表示素子の開発が求められている。
【０３６５】
本発明に係る重合性モノマーを含有する液晶組成物（以下、重合性モノマー含有液晶組成物とも称する。）は、液晶表示素子に有用であり、特にアクティブマトリクス駆動用液晶表示素子に有用であり、ＰＳＡモード、ＰＳＶＡモード、ＶＡモード、ＩＰＳモード又はＥＣＢモード用液晶表示素子に用いることができる。
【０３６６】
本発明の重合性モノマー含有液晶組成物は、これに含まれる重合性モノマーが紫外線照射により重合することで液晶配向能が付与され、液晶組成物の複屈折を利用して光の透過光量を制御する液晶表示素子に使用される。液晶表示素子として、ＡＭ−ＬＣＤ（アクティブマトリックス液晶表示素子）、ＴＮ（ネマチック液晶表示素子）、ＳＴＮ−ＬＣＤ（超ねじれネマチック液晶表示素子）、ＯＣＢ−ＬＣＤおよびＩＰＳ−ＬＣＤ（インプレーンスイッチング液晶表示素子）に有用であるが、ＡＭ−ＬＣＤに特に有用であり、透過型あるいは反射型の液晶表示素子に用いることができる。
【０３６７】
また、後述する液晶表示素子および図１〜４の内容を参考にすると、液晶表示素子に使用される液晶セルの２枚の基板２，８はガラス又はプラスチックの如き柔軟性をもつ透明な材料を用いることができ、一方はシリコン等の不透明な材料でも良い。また、透明電極（層）６，１４を有する透明基板２，８は、例えば、ガラス板等の透明基板２，８上にインジウムスズオキシド（ＩＴＯ）をスパッタリングすることにより得ることができる。
【０３６８】
前記透明電極（層）やＴＦＴが形成された基板２，８を、透明電極（層）６，１４が内側となるように対向させる。その際、スペーサー（図示せず）を介して、基板の間隔を調整してもよい。このときは、得られる調光層の厚さが１〜１００μｍとなるように調整するのが好ましく、１．５から１０μｍがより好ましい（図１〜４参照）。
【０３６９】
また、偏光板を使用する場合は、コントラストが最大になるように液晶の屈折率異方性Δｎとセル厚ｄとの積を調整することが好ましい。又、二枚の偏光板１，９がある場合は、各偏光板の偏光軸を調整して視野角やコントラトが良好になるように調整することもできる（図１〜４参照）。更に、視野角を広げるための位相差フィルムも使用することもできる。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０３７０】
上記のように２枚の基板を対向して貼り合わせることにより形成した液晶組成物を収容する液晶組成物収容空間に対して重合性モノマー含有液晶組成物を導入する方法は、通常の真空注入法又はＯＤＦ法などを用いることができる。しかし、真空注入法による重合性モノマー含有液晶組成物を導入する方法では滴下痕は発生しないものの、注入の痕が残る課題を有しているものであるが、本願発明においては、ＯＤＦ法を用いて製造する表示素子により好適に使用することができる。
【０３７１】
本発明に係る重合性モノマーを重合させる方法としては、液晶の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、重合性モノマー含有液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、重合性モノマー含有液晶組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましく、電圧は液晶表示素子の所望のプレチルト角に依存して選ばれる。つまり、印加する電圧により液晶表示素子のプレチルト角を制御することができる。ＭＶＡモードの液晶表示素子においては、配向安定性およびコントラストの観点からプレチルト角を８０度から８９．９度に制御することが好ましい。
【０３７２】
前記紫外線又は電子線等の活性エネルギー線を照射する時の温度は、本発明の液晶組成物の液晶状態が保持される温度範囲内であることが好ましい。室温に近い温度、即ち、典型的には１５〜３５℃での温度で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２がより好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２がより好ましい。紫外線を照射する際に、強度を変化させても良い。紫外線を照射する時間は照射する紫外線強度により適宜選択されるが、１０秒から３６００秒が好ましく、１０秒から６００秒がより好ましい。
【０３７３】
本発明における液晶組成物は、一般式（１）および一般式（２）の化合物を必須とするものであるが、より好ましい態様として、一般式（３）、一般式（４）、一般式（５）、一般式（６）、一般式（ＶＩＩ−Ａ）、一般式（ＶＩＩ−Ｂ）および一般式（８）で表される化合物からなる群から選択される少なくとも１種を含有することができる。この場合に含有量は次に記載する含有量が好ましい。
【０３７４】
本発明に係る液晶組成物において、一般式（１）および一般式（２）で表される化合物を含有する場合には、これらの化合物の合計含有量が、５〜４０質量％が好ましく、１０〜３５質量％がより好ましく、１１〜３４質量％が更に好ましく、１２〜３４質量％が特に好ましく、１５〜３４質量％が最も好ましい。特に、前記化学式（１）の第一成分が１種類の化合物から構成されているときは、本発明に係る液晶組成物における一般式（１）および一般式（２）で表される化合物の含有量は、１０〜３０質量％がより好ましく、１０〜２５質量％が更に好ましく、１３〜２３質量％が特に好ましく、１５〜２２質量％が最も好ましい。
【０３７５】
本発明に係る液晶組成物において、一般式（１）、一般式（２）および一般式（３）で表される化合物を含有する場合には、これらの化合物の合計含有量が、１０〜５０質量％が好ましく、１５〜４２質量％がより好ましく、１５〜４０質量％が更に好ましく、２０〜４０質量％が特に好ましく、２２〜４０質量％が最も好ましい。
【０３７６】
本発明に係る液晶組成物において、一般式（１）、一般式（２）および一般式（４）で表される化合物を含有する場合には、これらの化合物の合計含有量が１５〜５０質量％が好ましく、２０〜４５質量％がより好ましく、２２〜４２質量％が更に好ましく、２３〜４０質量％が特に好ましく、２５〜３４質量％が最も好ましい。
【０３７７】
本発明に係る液晶組成物において、一般式（１）、一般式（２）および一般式（５）で表される化合物を含有する場合には、これらの化合物の合計含有量が３０〜７５質量％が好ましく、３５〜７０質量％がより好ましく、４０〜６５質量％が更に好ましく、４５〜６５質量％が特に好ましく、５０〜６５質量％が最も好ましい。
【０３７８】
本発明に係る液晶組成物において、一般式（１）、一般式（２）および一般式（６）で表される化合物を含有する場合には、これらの化合物の合計含有量が３０〜７０質量％が好ましく、３０〜６５質量％がより好ましく、３５〜６３質量％が更に好ましく、４０〜６２質量％が特に好ましく、４５〜６１質量％が最も好ましい。
【０３７９】
本発明に係る液晶組成物において、一般式（１）、一般式（２）、一般式（３）および一般式（４）で表される化合物を含有する場合には、これらの化合物の合計含有量が１５〜７０質量％が好ましく、２０〜５５質量％がより好ましく、２５〜５０質量％が更に好ましく、３０〜４５質量％が特に好ましく、３２〜４２質量％が最も好ましい。
【０３８０】
本発明に係る液晶組成物において、一般式（１）、一般式（２）、一般式（３）および一般式（５）で表される化合物を含有する場合には、これらの化合物の合計含有量が３５〜８０質量％が好ましく、４０〜７７質量％がより好ましく、４５〜７５質量％が更に好ましく、５０〜７４質量％が特に好ましく、５５〜７３質量％が最も好ましい。
【０３８１】
本発明に係る液晶組成物において、一般式（１）、一般式（２）、一般式（３）、一般式（４）、一般式（５）および一般式（６）で表される化合物を含有する場合には、これらの化合物の合計含有量が９４〜１００質量％が好ましく、９５〜１００質量％がより好ましく、９８〜１００質量％がより好ましい。
【０３８２】
本発明に係る液晶組成物において、一般式（１）、一般式（２）、一般式（３）、一般式（４）、一般式（５）および一般式（６）で表される化合物ならびに一般式（８）で表される重合性モノマーを含有する場合には、これらの化合物の合計含有量が９５〜１００質量％が好ましく、９８〜１００質量％がより好ましい。
【０３８３】
本発明における液晶組成物を構成する各化合物中、１分子内にフッ素原子数を２個以上有する化合物、具体的には一般式（１）、（２）、（４）、および（６）で表される化合物の占める割合は液晶組成物中の４０〜９０質量％が好ましく、４５〜８５質量％がより好ましく、５０〜８０質量％が更に好ましいが、更に詳述すると、応答速度を重視する場合には５０質量％〜６０質量％が好ましく、駆動電圧を重視する場合には５５〜８０質量％が好ましい。
【０３８４】
本発明の第二は、本発明に係る液晶組成物を用いた液晶表示素子である。図１は、液晶表示素子の構成を模式的に示す図である。また、図１では、説明のために便宜上各構成要素を離間して記載している。図２は、当該図１における基板上に形成された薄膜トランジスタを含む電極層３（または薄膜トランジスタ層３とも称する。）のＩＩ線で囲まれた領域を拡大した平面図である。図３は、図２におけるＩＩＩ−ＩＩＩ線方向に図１に示す液晶表示素子を切断した断面図である。図４は、図３におけるＩＶの領域である薄膜トランジスタを拡大した図である。以下、図１〜４を参照して、本発明に係る液晶表示素子を説明する。
【０３８５】
本発明に係る液晶表示素子１０の構成は、図１に記載するように透明導電性材料からなる透明電極（層）６（または共通電極６とも称する。）を具備した第一の基板８と、透明導電性材料からなる画素電極および各画素に具備した前記画素電極を制御する薄膜トランジスタを形成した薄膜トランジスタ層３を含む第二の基板２と、前記第一の基板８と第二の基板２との間に挟持された液晶組成物（または液晶層５）を有し、該液晶組成物中の液晶分子の電圧無印加時の配向が前記基板２，８に対して略垂直である液晶表示素子であって、該液晶組成物として前記本発明の液晶組成物を用いたことに特徴を有するものである。また図１および図３に示すように、前記第二の基板２および前記第一の基板８は、一対の偏光板１，９により挟持されてもよい。さらに、図１では、前記第一の基板８と共通電極６との間にカラーフィルタ７が設けられている。またさらに、本発明に係る液晶層５と隣接し、かつ当該液晶層５を構成する液晶組成物と直接当接するよう一対の配向膜４を透明電極（層）６，１４表面に形成してもよい。
【０３８６】
すなわち、本発明に係る液晶表示素子１０は、第二の偏光板１と、第二の基板２と、薄膜トランジスタを含む電極層（又は薄膜トランジスタ層とも称する）３と、配向膜４と、液晶組成物を含む層５と、配向膜４と、共通電極６と、カラーフィルタ７と、第一の基板８と、第一の偏光板９と、が順次積層された構成である。
【０３８７】
また図２および図３に示すように、第二の基板２の表面に形成されている薄膜トランジスタを含む電極層３は、走査信号を供給するためのゲート配線２５と表示信号を供給するためのデータ配線２４とが互いに交差しており、かつ前記複数のゲート配線２５と複数のデータ配線２４とに囲まれた領域には、画素電極２１がマトリックス状に形成されている。画素電極２１に表示信号を供給するスイッチ素子として、前記ゲート配線２５と前記データ配線２４が互いに交差している交差部近傍において、ソース電極２６、ドレイン電極２３およびゲート電極２７を含む薄膜トランジスタが、前記画素電極２１と連結して設けられている。さらに、前記複数のゲート配線２５と複数のデータ配線２４とに囲まれた領域にはデータ配線２４を介して供給される表示信号を保存するストレイジキャパシタ２２が設けられている。
【０３８８】
本発明においては、図２に記載するように薄膜トランジスタが逆スタガード型である液晶表示素子に好適に使用でき、ゲート配線２５やデータ配線２４などは金属膜であることが好ましく、アルミニウム配線を用いる場合が特に好ましい。さらに、ゲート配線２５およびデータ配線２４はゲート絶縁膜を介して重なっている。
【０３８９】
また、当該カラーフィルタ７は、光の漏れを防止する観点で、薄膜トランジスタおよびストレイジキャパシタ２２に対応する部分にブラックマトリックス（図示せず）を形成することが好ましい。
【０３９０】
本発明に係る液晶表示素子の薄膜トランジスタの構造の好適な一態様は、例えば、図３および図４で示すように、基板２表面に形成されたゲート電極１１と、当該ゲート電極１１を覆い、かつ前記基板２の略全面を覆うように設けられたゲート絶縁層１３と、前記ゲート電極１１と対向するよう前記ゲート絶縁層１３の表面に形成された半導体層１７と、前記半導体層１７の表面の一部を覆うように設けられた保護膜１８と、前記保護層１８および前記半導体層１７の一方の側端部を覆い、かつ前記基板２表面に形成された前記ゲート絶縁層１３と接触するように設けられたドレイン電極１５と、前記保護膜１８および前記半導体層１７の他方の側端部を覆い、かつ前記基板２表面に形成された前記ゲート絶縁層１３と接触するように設けられたソース電極１９ａ，１９ｂと、前記ソース電極１９ａ，１９ｂを覆い、かつ前記ゲート絶縁層１３に倣って前記ゲート絶縁層１３の略全面を覆うように設けられた透明電極１４と、前記透明電極１４の一部および前記ソース電極１９ａ，１９ｂを覆うように設けられた保護層１０１（図３では図示せず）と、を有している。
【０３９１】
また、図３および４に示すように、ゲート電極１１の表面にゲート電極との段差を無くす等の理由により陽極酸化被膜１２を形成してもよい。さらに、ショットキー障壁の幅や高さを低減する目的で半導体層１７とドレイン電極１５との間にオーミック接触層１６を設けても良い。
【０３９２】
上述したように液晶表示素子を製造する過程において、滴下痕の発生は、注入される液晶材料に大きな影響を受けるものであるが、液晶表示素子の構成によってもその影響は避けられない。特に、液晶表示素子内に形成されるカラーフィルタ７、又は薄膜トランジスタなどは、図３に示すように、薄い配向膜４や透明電極６，１４等だけが液晶組成物と隔てる部材であるため、例えばカラーフィルタ７に用いられる顔料の化学構造あるいはカラーフィルタ樹脂の化学構造と特定化学構造を有する液晶化合物との組合せにより滴下痕の発生に影響が生じる。
【０３９３】
特に、本発明に係る液晶表示素子の薄膜トランジスタとして上記のような逆スタガード型を使用する場合には、ドレイン電極１５がゲート電極１１を覆うように形成されるためドレイン電極１５の面積が増大する傾向にある。一般にドレイン電極は、銅、アルミニウム、クロム、チタン、モリブデン、タンタル等の金属材料で形成され、パッシベーション処理を施されるのが通常の形態である。しかし、例えば図３および図４で示すように、保護膜１８は一般に薄く、配向膜４も薄く、イオン性物質を遮断しない可能性が高いことから、金属材料と液晶組成物の相互作用による滴下痕の発生を避けることができなかった。
【０３９４】
しかし、本発明に係る液晶組成物を含む液晶表示素子では、例えば液晶表示素子の部材と、本発明に係る液晶組成物の表面自由エネルギーあるいは吸着エネルギー等との間の微妙なバランスの観点から滴下痕の発生の問題も低減することができると考えられる。
【０３９５】
本発明に係る液晶組成物を用いた液晶表示素子は高速応答と表示不良の抑制を両立させた有用なものであり、特に、アクティブマトリックス駆動用液晶表示素子に有用であり、ＶＡモード、ＰＳＶＡモード、ＰＳＡモード、ＩＰＳモード又はＥＣＢモード用に適用できる。
【実施例】
【０３９６】
以下に実施例を挙げて本発明を更に詳述するが、本発明の範囲はこれらの実施例に限定されるものではない。また、以下の実施例および比較例の組成物における「％」は『質量％』を意味する。実施例中、測定した特性および評価は以下の通りである。【０３９７】
（液晶組成物の特性）
Ｔｎｉ  ：ネマチック相−等方性液体相転移温度（℃）
△ｎ  ：２５℃における屈折率異方性
△ε  ：２５℃における誘電率異方性
η    ：２０℃における粘度（ｍＰａ・ｓ）
γ１  ：２５℃における回転粘度（ｍＰａ・ｓ）
初期電圧保持率（初期ＶＨＲ）：周波数６Ｈｚ，印加電圧５Ｖの条件下で３４３Ｋにおける電圧保持率（％）
耐熱試験後ＶＨＲ：液晶組成物サンプルを封入した電気光学特性評価用ＴＥＧ（テスト・エレメント・グループ）を１３０℃の恒温槽中に１時間保持した後、上述のＶＨＲ測定方法と同条件で測定した。【０３９８】
（焼き付き評価）
液晶表示素子の焼き付き評価は、表示エリア内に所定の固定パターンを任意の試験時間１０００時間表示させた後に、全画面均一な表示を行ったときの固定パターンの残像が、許容できない残像レベルに達するまでの試験時間を計測した。【０３９９】
１）ここで言う試験時間とは固定パターンの表示時間を示し、この時間が長いほど残像の発生が抑制されており、性能が高いことを示している。【０４００】
２）許容できない残像レベルとは、出荷合否判定で不合格となる残像が観察されるレベルである。のレベルを目視にて以下の４段階評価で行った。
例）試験時間が長いほど性能が高い。
サンプルＡ：１０００時間
サンプルＢ：５００時間
サンプルＣ：２００時間
サンプルＤ：１００時間
性能は、Ａ＞Ｂ＞Ｃ＞Ｄである。【０４０１】
（滴下痕の評価）
液晶表示装置の滴下痕の評価は、全面黒表示した場合における白く浮かび上がる滴下痕を目視にて以下の５段階評価で行った。【０４０２】
５：滴下痕無し（優）
４：滴下痕ごく僅かに有るも許容できるレベル（良）
３：滴下痕僅かに有り、合否判定のボーダーラインレベル（条件付で可）
２：滴下痕有り許容できないレベル（不可）
１：滴下痕有りかなり劣悪（悪）
（プロセス適合性の評価）
プロセス適合性は、ＯＤＦプロセスにおいて、定積計量ポンプを用いて、液晶を１回に５０ｐＬずつ「０〜１００回、１０１〜２００回、２０１〜３００回、・・・・」との各１００回ずつ滴下したときの各１００回滴下分の液晶の質量を計測し、質量のバラつきがＯＤＦプロセスに適合できないレベルに達した滴下回数で評価した。
例）滴下回数が多いほど長時間にわたって安定的に滴下可能であり、プロセス適合性が高いといえる。
サンプルＡ：９５０００回
サンプルＢ：４００００回
サンプルＣ：１０００００回
サンプルＤ：１００００回
性能は、Ｃ＞Ａ＞Ｂ＞Ｄである。【０４０３】
（低温での溶解性の評価）
低温での溶解性評価は、液晶組成物を調製後、２ｍＬのサンプル瓶に液晶組成物を１ｇ秤量し、これに温度制御式試験槽の中で、次を１サイクル「−２０℃（１時間保持）→昇温（０．１℃／毎分）→０℃（１時間保持）→昇温（０．１℃／毎分）→２０℃（１時間保持）→降温（−０．１℃／毎分）→０℃（１時間保持）→降温（−０．１℃／毎分）→−２０℃」として温度変化を与え続け、目視にて液晶組成物からの析出物の発生を観察し、析出物が観察されたときの試験時間を計測した。
例）試験時間が長いほど長時間にわたって安定して液晶相を保っており、低温での溶解性が良好である。
サンプルＡ：７２時間
サンプルＢ：６００時間
サンプルＣ：３８４時間
サンプルＤ：１４４０時間
性能は、Ｄ＞Ｂ＞Ｃ＞Ａである。【０４０４】
（揮発性／製造装置汚染性の評価）
液晶組成物の揮発性評価は、真空攪拌脱泡ミキサーの運転状態をストロボスコープで照らしながら観察し、液晶組成物の発泡を目視により観察することによって行った。具体的には、容量２．０Ｌの真空攪拌脱泡ミキサーの専用容器に液晶組成物を０．８ｋｇ入れ、４ｋＰａの脱気下、公転速度１５Ｓ−１、自転速度７．５Ｓ−１で真空攪拌脱泡ミキサーを運転し、発泡が始まるまでの時間を計測した。【０４０５】
発泡が始まるまでの時間が長いほど揮発しにくく、製造装置を汚染する可能性が低いので、高性能であることを示す。
例）
サンプルＡ：２００秒
サンプルＢ：４５秒
サンプルＣ：６０秒
サンプルＤ：１５秒
性能は、Ａ＞Ｃ＞Ｂ＞Ｄである。【０４０６】
尚、実施例において化合物の記載について以下の略号を用いる。【０４０７】
（側鎖）
−ｎ        −ＣｎＨ２ｎ＋１  炭素原子数ｎの直鎖状アルキル基
−Ｏｎ      −ＯＣｎＨ２ｎ＋１  炭素原子数ｎの直鎖状アルコキシ基
−Ｖ        −Ｃ＝ＣＨ２  ビニル基
（環構造）【０４０８】
【化９４】
0005510617.tif 000096
【０４０９】
（実施例および比較例）
下記表１〜３に示す組成を有する液晶組成物を調製し、その物性値を測定した。この結果を次の表に示す。【０４１０】
実施例１〜１８の液晶組成物および比較例を用いて、図１に示すＶＡ液晶表示素子を作製した。この液晶表示素子は、アクティブ素子として逆スタガード型の薄膜トランジスタを有している。液晶組成物の注入は、滴下法にて行い、焼き付き、滴下痕、プロセス適合性、低温での溶解性および揮発性の評価を行った。本実施例１〜１８および比較例の組成および当該評価の実験結果を下記の表１〜３に記す。また、本実施例１５〜１８で使用した重合性モノマー（式（８．２））は、以下の化学構造である。【０４１１】
尚、含有量の左側の記号は、上記化合物の略号の記載である。【０４１２】
【表１】
0005510617.tif 000097
【０４１３】
【表２】
0005510617.tif 000098
【０４１４】
【表３】
0005510617.tif 000099
【０４１５】
表１〜３から、本発明に係る一般式（１）の（例えば、３−Ｃｙ−Ｃｙ−Ｐｈ５−Ｏ３）および一般式（２）の（例えば、３−Ｐｈ−Ｐｈ５−Ｐｈ−２）を含有すると、比較例と比べ低温での溶解性の向上や揮発性の低減が確認される。【０４１６】
以上で説明した各実施形態における各構成およびそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【産業上の利用可能性】
【０４１７】
本発明にかかる液晶組成物は、液晶表示素子および液晶ディスプレイの分野に広く適用可能である。【０４１８】
（符号の説明）
１            第二の偏光板
２            第二の基板
３            薄膜トランジスタ層または薄膜トランジスタを含む電極層
４            配向膜
５            液晶層
６            画素電極（共通電極）
７            カラーフィルタ
８            第一の基板
９            第一の偏光板
１０          液晶表示素子
１１          ゲート電極
１２          陽極酸化被膜
１３          ゲート絶縁層
１４          透明電極（層）
１５            ドレイン電極
１６            オーミック接触層
１７            半導体層
１８            保護膜
１９ａ，１９ｂ  ソース電極
２１            画素電極
２２            ストレイジキャパシタ
２３            ドレイン電極
２４            データ配線
２５            ゲート配線
２６            ソース電極
２７            ゲート電極
１０１          保護層
【要約】
本発明が解決しようとする課題は、誘電率異方性、粘度、ネマチック相上限温度、低温でのネマチック相安定性、γ１等の液晶表示素子としての諸特性及び表示素子の焼き付き特性を悪化させること無く、製造時の滴下痕が発生し難く、ＯＤＦ工程における安定した液晶材料の吐出量を実現する液晶表示素子に適する液晶組成物及びそれを用いた液晶表示素子を提供することにある。
第一成分として一般式（１）で表される化合物の群から少なくとも一つと、第二成分として一般式（２）で表される化合物の群から少なくとも一つと、を含む液晶組成物液晶組成物を提供し、併せて該第一成分及び第二成分を含有する液晶組成物を用いた液晶表示素子を提供する。【図１】
0005510617.tif 000108
【図２】
0005510617.tif 000109
【図３】
0005510617.tif 000110
【図４】
0005510617.tif 000111